(57)【要約】本発明は、基材、反射層、及び記録層を含む光学記録媒体であって、記録層が、式［Ｌ1Ｍr-4Ｌ−2］o［Ａm］p［Ｚn+］q（Ｉ）、［Ｌ1Ｍr-3Ｌ−3］o［Ａm］p［Ｚn+］q（ＩＩ）又は［Ｌ3Ｍr-2Ｌ4］o［Ａm］p［Ｚn+］q（ＩＩＩ）の化合物、又は適切であればそのメソメリー的又は互変異性形態を含み、式中、Ｌ1及びＬ2は互いに独立し、Ｌ3及びＬ4は互いに独立し、Ｑ1はＣＲ1又はＮであり、Ｑ2はＯ、Ｓ、ＮＲ10又はＱ5＝Ｑ8であり、Ｑ3はＣＲ3又はＮであり、Ｑ4はＯ、Ｓ、ＮＲ10又はＱ7＝Ｑ8であり、Ｑ5はＣＲ5又はＮであり、Ｑ6はＣＲ6又はＮであり、Ｑ7はＣＲ7又はＮであり、Ｑ8はＣＲ8又はＮであり、Ｑ9はＯ、Ｓ、ＮＲ10又はＱ6＝Ｑ8であり；Ｍr、Ａm−、Ｚn+、Ｒ2、Ｒ9は、請求項で定義されている、光学記録媒体に関する。
2006526516.tif 000002
【特許請求の範囲】
【請求項１】
基材、反射層、及び記録層を含む光学記録媒体であって、記録層が、式［Ｌ1Ｍr-4Ｌ2
］o［Ａm-］p［Ｚn+］q（Ｉ）、［Ｌ1Ｍr-3Ｌ3］o［Ａm-］p［Ｚn+］q（ＩＩ）又は［Ｌ3Ｍr-2Ｌ4］o［Ａm-］p［Ｚn+］q（ＩＩＩ）の化合物を含み、式（Ｉ）、（ＩＩ）又は（
ＩＩＩ）の化合物が、また、メソメリー的又は互変異性形態であってもよい光記録媒体
〔式中、
Ｌ1及びＬ2は、互いに独立して、下記：
【化１】
2006526516.tif 000063
であり、そして
Ｌ3及びＬ4は、互いに独立して、下記：
【化２】
2006526516.tif 000064
であり、
Ｍは、（Ｉ）、（ＩＩ）又は（ＩＩＩ）においてそれぞれＭr-4、Ｍr-3又はＭr-2の位
置を示し；
【化３】
2006526516.tif 000065
Ｑ1は、ＣＲ1又はＮであり、Ｑ2は、Ｏ、Ｓ、ＮＲ10又はＱ5＝Ｑ8であり、Ｑ3は、ＣＲ3又はＮであり、Ｑ4は、Ｏ、Ｓ、ＮＲ10又はＱ7＝Ｑ8であり、Ｑ5は、ＣＲ5又はＮであり、Ｑ6は、ＣＲ6又はＮであり、Ｑ7は、ＣＲ7又はＮであり、Ｑ8は、ＣＲ8又はＮであり、Ｑ9は、Ｏ、Ｓ、ＮＲ10又はＱ6＝Ｑ8であり、好ましくは、Ｑ1はＣＲ1であり、そしてＱ3はＣＲ3であるか、又はＱ1及びＱ3は両方ともＮであり、及び／又はＱ5＝Ｑ8、Ｑ6＝Ｑ8
若しくはＱ7＝Ｑ8におけるＱ8は、下記：
【化４】
2006526516.tif 000066
の窒素原子に対してβ位置にあり、互変異性体の場合、Ｑ1は、ＮＲ1であってもよく、及び／又はＱ3は、ＮＲ3であってもよく；
Ｒ1、Ｒ3、Ｒ4、Ｒ5、Ｒ6、Ｒ7及びＲ8は、互いに独立して、Ｈ、ハロゲン、ＯＲ9、ＳＲ９、ＮＲ10Ｒ15、ＮＲ10ＣＯＲ11、ＮＲ10ＣＯＯＲ9、ＮＲ10ＣＯＮＲ12Ｒ13、ＮＲ10
ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、
ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、Ｓ
Ｏ3Ｒ9、ＰＯ3-、ＰＯ（ＯＲ10）（ＯＲ11）であるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニ
ル又はＣ3〜Ｃ12ヘテロシクロアルキル（それぞれ非置換であるか、又はハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2
、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13及
び／若しくはＳＯ3Ｒ9により一置換又は多置換されている）であるか；或いはＣ7〜Ｃ12
アラルキル、Ｃ6〜Ｃ10アリール又はＣ5〜Ｃ9ヘテロアリール（それぞれ非置換であるか
、又はＲ10、ハロゲン、ＯＲ9、ＳＲ9、ＮＲ10Ｒ15、ＮＲ10ＣＯＲ11、ＮＲ10ＣＯＯＲ9
、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）、ＳｉＲ10Ｒ11Ｒ14及び／若しくはＳｉＯＲ10ＯＲ11ＯＲ14により一置換又は多置換されている）であり；
Ｒ2は、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13又はＮＲ10ＣＮであり；
各Ｒ9は、それぞれ他のＲ9から独立して、Ｒ15、ＣＯＲ15、ＣＯＯＲ15、ＣＯＮＲ12Ｒ１3、ＣＮ又は陰電荷であり、好ましくはＨ又は陰電荷であり；
Ｒ10、Ｒ11及びＲ14は、互いに独立して、水素、Ｃ1〜Ｃ12アルキル、Ｃ2〜Ｃ12アルケニル、Ｃ2〜Ｃ12アルキニル、［Ｃ2〜Ｃ8アルキレン−Ｏ−］k−Ｒ16、［Ｃ2〜Ｃ8アルキレン−ＮＲ17−］k−Ｒ16又はＣ7〜Ｃ12アラルキルであり、ＮＲ10Ｒ15、ＮＲ10ＣＯＲ11、ＮＲ10ＣＯＯＲ9、ＮＲ10ＣＯＮＲ12Ｒ13又はＮＲ10ＣＮにおけるＲ10は、追加的に非
局在性陰電荷であることが可能であり；
Ｒ12、Ｒ13及びＲ15は、互いに独立してＨであるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニ
ル又はＣ3〜Ｃ12ヘテロシクロアルキル（それぞれ非置換であるか、又はハロゲン、ＯＲ10、ＳＲ10、ＮＲ10ＣＯＲ11、ＮＲ10ＣＯＯＲ11、ＮＲ10ＣＯＮＲ11Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯ
ＯＲ10、ＳＯ3-、ＣＯＮＲ11Ｒ14、ＳＯ2ＮＲ11Ｒ14、ＳＯ2Ｒ10、ＮＲ11Ｒ14及び／若しくはＳＯ3Ｒ10により一置換又は多置換されている）であるか；或いはＣ7〜Ｃ12アラルキル、Ｃ6〜Ｃ12アリール又はＣ5〜Ｃ9ヘテロアリール（それぞれ非置換であるか、又はＲ10、ハロゲン、ＯＲ10、ＳＲ10、ＮＲ10ＣＯＲ11、ＮＲ10ＣＯＯＲ11、ＮＲ10ＣＯＮＲ11
Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ14、ＳＯ3-、ＣＯＮＲ11Ｒ141、ＳＯ2Ｒ10、ＳＯ2ＮＲ11Ｒ14、
ＳＯ3Ｒ10、ＰＯ3-、ＰＯ（ＯＲ10）（ＯＲ11）、ＮＲ11Ｒ14、ＳｉＲ10Ｒ11Ｒ14及び／
若しくはＳｉＯＲ10ＯＲ11ＯＲ14により一置換又は多置換されている）であるか；或いは
ＮＲ12Ｒ13、ＮＲ11Ｒ14又はＮＲ10Ｒ15は、更にＮ又はＯ原子を含有してよく、そしてＣ1〜Ｃ8アルキルで一置換又は多置換されていることができる、５員又は６員複素環であり；
Ｒ16及びＲ17は、互いに独立して、一置換又は多置換されているＣ1〜Ｃ12アルキル、
Ｃ2〜Ｃ12アルケニル、Ｃ2〜Ｃ12アルキニル、Ｃ3〜Ｃ12シクロアルキル、Ｃ3〜Ｃ12シクロアルケニル、Ｃ3〜Ｃ12ヘテロシクロアルキル、Ｃ7〜Ｃ12アラルキル、Ｃ6〜Ｃ10アリ
ール又はＣ5〜Ｃ9ヘテロアリールであり；
Ｍrは、ｒ陽電荷を有する遷移金属カチオンであり；
Ａm-は、無機、有機若しくは有機金属アニオン、又はこれらの混合物であり；
Ｚn+は、プロトンであるか、金属、アンモニウム若しくはホスホニウムカチオンであるか、陽電荷有機若しくは有機金属発色団であるか、又はこれらの混合物であり；
同一又は異なるリガンドＬ1、Ｌ2、Ｌ3及び／又はＬ4のラジカル（それぞれＲ1、Ｒ2、Ｒ3、Ｒ4、Ｒ5、Ｒ6、Ｒ7、Ｒ8、Ｒ9、Ｒ10、Ｒ11、Ｒ12、Ｒ14、Ｒ15及びＲ16からなる
群より選択される）は、直接結合又は−Ｏ−、―Ｓ−若しくは−Ｎ（Ｒ17）−架橋を介して、一回以上、互いに一対で結合することが可能であり、並びに／或いは０〜ｐ個のアニオンＡm-及び／又は０〜ｑ個のカチオンＺn+は、それぞれ、直接結合又は−Ｏ−、―Ｓ−若しくは−Ｎ（Ｒ17）−架橋を介して、同一又は異なるリガンドＬ1、Ｌ2、Ｌ3及び／又
はＬ4のＲ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16又はＲ17の任意のラジカルに、又はＭrに結合することが可能であり；
ｋは、１〜６の整数であり；
ｍ、ｎ及びｒは、互いに独立して、１〜４の整数であり、好ましくは、ｍ及びｎは１又は２であり、ｒは２又は３であり、
ｏ、ｐ及びｑは、それぞれ０〜４の数字であり、ｏ、ｐ及びｑの相互の比率は、関連する下部構造の電荷に従い、式（Ｉ）、（ＩＩ）又は（ＩＩＩ）において、過剰陽又は陰電荷を結果として生じないようなものであり；
更にここで、Ｒ1、Ｒ3、Ｒ4、Ｒ5、Ｒ7及びＲ8が全てＨである場合、Ｒ2はＯＨであり
、Ｒ6はＮＯ2であり、ＭはＣｏであり、ｒは３であり、［Ｚn+］qは下記式を有さず、
【化５】
2006526516.tif 000067
式中、Ｒ18及びＲ28は、互いに独立して、水素であるか；Ｃ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケ
ニル又はＣ3〜Ｃ12ヘテロシクロアルキル（それぞれ非置換であるか、又はハロゲン、Ｎ
Ｏ2、ＣＮ、ＮＲ35Ｒ36、ＮＲ35Ｒ36Ｒ37+、ＮＲ35ＣＯＲ36、ＮＲ35ＣＯＮＲ35Ｒ36、ＯＲ35、ＳＲ35、ＣＯＯ-、ＣＯＯＨ、ＣＯＯＲ35、ＣＨＯ、ＣＲ37ＯＲ35ＯＲ36、ＣＯＲ35、ＳＯ2Ｒ35、ＳＯ3-、ＳＯ3Ｈ、ＳＯ3Ｒ35若しくはＯＳｉＲ37Ｒ38Ｒ39により一置換又は多置換されている）であるか；或いはＣ7〜Ｃ18アラルキル、Ｃ6〜Ｃ14アリール又はＣ4〜Ｃ12ヘテロアリール（それぞれ非置換であるか、又はハロゲン、ＮＯ2、ＣＮ、ＮＲ35Ｒ36、ＮＲ35Ｒ36Ｒ37+、ＮＲ35ＣＯＲ36、ＮＲ37ＣＯＮＲ35Ｒ36、Ｒ35、ＯＲ35、ＳＲ35、ＣＨＯ、ＣＲ37ＯＲ35ＯＲ36、ＣＯＲ35、ＳＯ2Ｒ35、ＳＯ3-、ＳＯ3Ｒ35、ＳＯ2ＮＲ35Ｒ36、ＣＯＯ-、ＣＯＯＲ35、ＣＯＮＲ35Ｒ36、ＰＯ3-、ＰＯ（ＯＲ35）（ＯＲ36）、
ＳｉＲ37Ｒ38Ｒ39、ＯＳｉＲ37Ｒ38Ｒ39若しくはＳｉＯＲ37ＯＲ38ＯＲ39により一置換又は多置換されている）であるが；Ｒ18及びＲ28は、同時に水素ではなく；
Ｒ19、Ｒ20、Ｒ26及びＲ27は、互いに独立して、Ｃ1〜Ｃ12アルキル（非置換であるか
、又はハロゲン、ＯＲ37、ＳＲ37、ＮＯ2、ＣＮ、ＮＲ40Ｒ41、ＣＯＯ-、ＣＯＯＨ、ＣＯＯＲ37、ＳＯ3-、ＳＯ3Ｈ若しくはＳＯ3Ｒ37により一置換又は多置換されている）であり、
Ｒ19及びＲ20、及び／又はＲ26及びＲ27、及び／又はＲ31及びＲ32、及び／又はＲ33及びＲ34は、直接結合又は−Ｏ−、−Ｓ−若しくは−ＮＲ42−架橋を介して互いに一対で結合し、一緒になって５員〜１２員環を形成することが可能であり；
Ｒ21及びＲ25は、互いに独立して、Ｃ1〜Ｃ3アルキレン又はＣ1〜Ｃ3アルケニレン（それぞれ非置換であるか、又はハロゲン、Ｒ42、ＯＲ42、ＳＲ42、ＮＯ2、ＣＮ、ＮＲ43Ｒ4
4、ＣＯＯ-、ＣＯＯＨ、ＣＯＯＲ42、ＳＯ3-、ＳＯ3Ｈ若しくはＳＯ3Ｒ42により一置換又は多置換されている）であり；
Ｒ22、Ｒ24、Ｒ29及びＲ30は、互いに独立して、水素、ハロゲン、ＯＲ45、ＳＲ45、ＮＯ2、ＮＲ45Ｒ46であるか；或いはＣ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロ
シクロアルキル又はＣ7〜Ｃ18アラルキル（それぞれ非置換であるか、又はハロゲン、Ｏ
Ｒ45、ＳＲ45、ＮＯ2、ＣＮ若しくはＮＲ45Ｒ46により一置換又は多置換されている）で
あり；
Ｒ23は、水素であるか；（ＣＨ2）kＣＯＯ-、（ＣＨ2）kＣＯＯＲ47、Ｃ1〜Ｃ24アルキル、Ｃ2〜Ｃ24アルケニル、Ｃ2〜Ｃ24アルキニル、Ｃ3〜Ｃ24シクロアルキル又はＣ3〜Ｃ24シクロアルケニル（それぞれ非置換であるか、又はハロゲン、ＮＲ47Ｒ48若しくはＯＲ48により一置換又は多置換されている）であるか；或いはＣ7〜Ｃ18アラルキル、Ｃ6〜Ｃ14アリール又はＣ5〜Ｃ13ヘテロアリール（それぞれ非置換であるか、又はハロゲン、Ｎ
Ｏ2、ＣＮ、ＮＲ47Ｒ48、ＳＯ3-、ＳＯ3Ｒ47、ＳＯ2ＮＲ47Ｒ48、ＣＯＯ-、（ＣＨ2）kＯＲ47、（ＣＨ2）kＯＣＯＲ47、ＣＯＯＲ47、ＣＯＮＲ47Ｒ48、ＯＲ47、ＳＲ47、ＰＯ3-、ＰＯ（ＯＲ47）（ＯＲ48）若しくはＳｉＲ37Ｒ38Ｒ39により一置換又は多置換されている）であり；
Ｒ31、Ｒ32、Ｒ33及びＲ34は、互いに独立して、Ｃ1〜Ｃ12アルキル（非置換であるか
、又はハロゲン、ＯＲ35、ＳＲ35、ＮＯ2、ＣＮ、ＮＲ40Ｒ41、ＣＯＯＲ37、ＳＯ3-、Ｓ
Ｏ3Ｈ若しくはＳＯ3Ｒ35により一置換又は多置換されている）であり；
Ｒ35、Ｒ36、Ｒ40、Ｒ41、Ｒ42、Ｒ43、Ｒ44、Ｒ45、Ｒ46、Ｒ47及びＲ48は、互いに独立して、水素であるか；Ｃ１〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル又はＣ3〜Ｃ12ヘテロシクロ
アルキル（それぞれ非置換であるか、又はハロゲン、ＮＯ2、ＣＮ、ＮＲ37Ｒ38、ＮＲ37
Ｒ38Ｒ39+、ＮＲ37ＣＯＲ38、ＮＲ37ＣＯＮＲ38Ｒ39、ＯＲ37、ＳＲ37、ＣＯＯ-、ＣＯＯＨ、ＣＯＯＲ37、ＣＨＯ、ＣＲ37ＯＲ38ＯＲ39、ＣＯＲ37、ＳＯ2Ｒ37、ＳＯ3-、ＳＯ3Ｈ、ＳＯ3Ｒ37若しくはＯＳｉＲ37Ｒ38Ｒ39により一置換又は多置換されている）であるか
；或いはＣ7〜Ｃ18アラルキル、Ｃ6〜Ｃ14アリール又はＣ5〜Ｃ13ヘテロアリール（それ
ぞれ非置換であるか、又はハロゲン、ＮＯ2、ＣＮ、ＮＲ37Ｒ38、ＮＲ37Ｒ38Ｒ39+、ＮＲ37ＣＯＲ38、ＮＲ37ＣＯＮＲ38Ｒ39、Ｒ37、ＯＲ37、ＳＲ37、ＣＨＯ、ＣＲ37ＯＲ38ＯＲ39、ＣＯＲ37、ＳＯ2Ｒ37、ＳＯ3-、ＳＯ2ＮＲ37Ｒ38、ＣＯＯ-、ＣＯＯＲ39、ＣＯＮＲ37Ｒ38、ＰＯ3-、ＰＯ（ＯＲ37）（ＯＲ38）、ＳｉＲ37Ｒ38Ｒ39、ＯＳｉＲ37Ｒ38Ｒ39若
しくはＳｉＯＲ37ＯＲ38ＯＲ39により一置換又は多置換されている）であるか；或いは
ＮＲ35Ｒ36、ＮＲ40Ｒ41、ＮＲ43Ｒ44、ＮＲ45Ｒ46又はＮＲ47Ｒ48は、更にＮ又はＯ原子を含有してよく、そしてＣ1〜Ｃ8アルキルで一置換又は多置換されていることができる、５員又は６員複素環であり；
Ｒ37、Ｒ38及びＲ39は、互いに独立して、水素、Ｃ1〜Ｃ20アルキル、Ｃ2〜Ｃ20アルケニル、Ｃ2〜Ｃ20アルキニル又はＣ7〜Ｃ18アラルキルであり、Ｒ37及びＲ38は、一緒になって５員又は６員環を形成するように、直接結合又は−Ｏ−、−Ｓ−若しくは−ＮＣ1〜
Ｃ8アルキル−架橋を介して互いに結合することが可能であり；
Ｒ18、Ｒ19、Ｒ21、Ｒ22、Ｒ23、Ｒ24、Ｒ25、Ｒ26、Ｒ28、Ｒ29、Ｒ30、Ｒ35、Ｒ36、Ｒ37、Ｒ38、Ｒ39、Ｒ40、Ｒ41、Ｒ42、Ｒ43、Ｒ44、Ｒ45、Ｒ46、Ｒ47及びＲ48からなる群より選択される１〜４個のラジカルが、直接結合又は−Ｏ−、−Ｓ−若しくは−Ｎ（Ｇ）−架橋を介して互いに一対で結合しているか、又は単独でＡm-及び／若しくはＺn+に結合することが可能であり、ここでＧは、一置換又は多置換されているＣ1〜Ｃ24アルキル
、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロシクロアルキル、Ｃ7〜Ｃ18アラルキル、Ｃ6〜Ｃ14ア
リール又はＣ5〜Ｃ13ヘテロアリールである〕。
【請求項２】
Ｒ2及びＲ4が、ヒドロキシ、Ｏ−、メルカプト又はＳ−であり、Ｒ6又はＲ7が、ニトロ
又はシアノであり；Ｚn+がキサンテンであり；及び／又はＲ10が、メチル、エチル、ｎ−プロピル、イソプロピル、ｎ−ブチル、２−ブチル、イソブチル、tert−ブチル、３−ペンチル、ｎ−アミル、tert−アミル、ネオペンチル、２，２−ジメチル−ブタ−４−イル、２，２，４−トリメチル−ペンタ−５−イル、シクロプロピル、シクロプロピルメチル、シクロブチル、シクロブチルメチル、シクロペンチル、シクロペンチルメチル、シクロヘキシル、シクロヘキシルメチル、シクロヘキサ−４−エニル−メチル、５−メチル−シクロヘキサ−４−エニル−メチル又は２−エチル−ヘキシル（それぞれ非置換であるか、又は、フッ素で一置換若しくは多置換されている）である、請求項１記載の光学記録媒体。
【請求項３】
Ｍr+が、Ｃｏ2+、Ｃｏ3+、Ｃｕ+、Ｃｕ2+、Ｚｎ2+、Ｃｒ3+、Ｎｉ2+、Ｆｅ2+、Ｆｅ3+
、Ａｌ3+、Ｃｅ2+、Ｃｅ3+、Ｍｎ2+、Ｍｎ3+、Ｓｉ4+、Ｔｉ4+、Ｖ3+、Ｖ5+又はＺｒ4+である、請求項１又は２記載の光学記録媒体。
【請求項４】
シアニン又はキサンテンカチオン、好ましくはベンゾインドカルボシアニン又はローダミンカチオンを追加的に含む、請求項１、２又は３記載の光学記録媒体。
【請求項５】
請求項１、２、３又は４に記載の記録媒体を使用する、情報の光学的記録、記憶又は再生方法。
【請求項６】
記録及び／又は再生が、６００〜７００nm、好ましくは６３０〜６９０nm、より特別には６４０〜６８０nm、極めて特別には６５０〜６７０nm、とりわけ６５８±５nmの波長範囲で実施される、請求項５記載の方法。
【請求項７】
有機溶媒中の請求項１、２又は３に記載の式（Ｉ）、（ＩＩ）又は（ＩＩＩ）の化合物の溶液を、窪みを有する基材に適用する、光学記録媒体の製造方法。
【請求項８】
請求項１、２又は３に記載の記録媒体を使用する、情報の光学的記録、記憶又は再生方法。
【請求項９】
記録及び／又は再生が６００〜７００nmの波長範囲で実施される、請求項８記載の方法。
【請求項１０】
Ｒ2が、Ｏ-、Ｓ-、Ｎ-ＣＯＲ11、Ｎ-ＣＯＯＲ9、Ｎ-ＣＯＮＲ12Ｒ13又はＮ-ＣＮである、請求項１、２又は３に記載の式（ＩＩ）又は（ＩＩＩ）の化合物、或いはそのメソメリー的又は互変異性形態。
【発明の詳細な説明】
【技術分野】
【０００１】
発明の分野は、情報ピットが、書き込み及び非書き込み位置において着色剤と異なる光学特性により区別される、ライトワンス（write-once）記憶媒体における情報の光学的記憶である。この技術は、通常、“ＷＯＲＭ”（例えば、“ＣＤ−Ｒ”／“ＤＶＤ−Ｒ”）と呼ばれ、これらの用語は、本明細書で保持される。
【０００２】
６３０から６９０nmの範囲で発光するコンパクトで高性能なダイオードレーザーを使用することにより、トラックピッチ（情報トラックが２回転する間の距離）及びピッチのサイズを、例えば、従来のＣＤと比較して約半分の値に削減することができるので、青色又は緑色層を有する媒体と比較して、原則的に、データ記録密度の４〜５倍の改善及び記憶容量の６〜８倍の増量を達成することが可能である。
【０００３】
しかしこれは、高い屈折率、異なる長さのパルス幅におけるスクリプト幅の均一性及び昼光における高い光安定性、同時に、高エネルギーレーザー放射に対する高い感度のような格段に高い要求を課すことになる。既知の記録層は、これらの特性を不十分な程度でしか有していない。
【０００４】
ＪＰ−Ａ−０２／５５１８９及びＪＰ−Ａ−０３／５１１８２は、記録層が、シアニン染料と、例として下記式のアゾ錯体を含むアゾ金属錯体から実質的になる、光学記憶媒体を開示する。
【０００５】
【化６】
2006526516.tif 000003
【０００６】
ＵＳ−６１６８８４３、ＵＳ−６２４２０６７及びＪＰ−Ａ−２０００／１９８２７３は、シアニン又はフタロシアニン染料と、パラ−アミノ−及びニトロ−又はハロ−置換アゾ金属錯体、例えば、下記式のものとの混合物からなる、波長６３５nmのレーザーを使用する記録に好適な記憶媒体を開示する。
【０００７】
【化７】
2006526516.tif 000004
【０００８】
これらのアゾ金属錯体は、追加的にヒドロキシで置換されていてもよい。しかし、ＵＳ−６２４２０６７の比較例２は、ヒドロキシ置換が結果として不十分な溶解性となることを開示している。加えて、ＵＳ−６１６８８４３の化合物の感受性は、ＤＶＤ記録速度が標準速（１×）においてのみ満足できるものであり、ＵＳ−６２４２０６７の化合物の場合では、倍速（２×）においてのみ満足できるものである。
【０００９】
ＵＳ−４６８６１４３は、７８０nmで書き込むことができ、芳香族環及びＮ−複素環式芳香族環を有するモノアゾ化合物の金属錯体を含む、書き込み可能光情報媒体を開示する。Ｎ−複素環式芳香族環は、非置換であるか、又は電子受容体置換基で置換されていてもよく、そして両方の環は、電子供与体置換基で置換されていてもよく、例えば、下記式のリガンド「ＮＢＴＡＤＭＡＰ」により示される。
【００１０】
【化８】
2006526516.tif 000005
【００１１】
同様に、ＪＰ−Ａ−２００２／００２１１８もまた、複素環式アゾ化合物、例えば、下記式のものの金属錯体を含む、７８０nmで使用される書き込み可能光学情報媒体を開示する。
【００１２】
【化９】
2006526516.tif 000006
【００１３】
ＪＰ−Ａ−２００２／２９３０３１は、ＪＰ−Ａ−０２／５５１８９及びＪＰ−Ａ−０３／５１１８２の金属錯体と、ＵＳ−６１６８８４３、ＵＳ−６２４２０６７及びＪＰ−Ａ−２０００／１９８２７３のものとの組合せを提案する。
【００１４】
これら全ての公報における主題は、アゾ基に対してパラ位置にあるアミノ基が光学情報媒体の良好な性能のために必要である、ということである。
【００１５】
ＵＳ−５４４１８４４は、ビスアゾ−又はトリスアゾ−トリフェニルアミン、例えば下記式のものを含む、書き込み可能光学情報媒体を開示する。
【００１６】
【化１０】
2006526516.tif 000007
【００１７】
最大吸収λMAXは、４１８から６０５nmまで極めて広範囲に分散しており、モル吸収係
数εは、４３０００から１２６０００まで（溶媒は示されず）である。
【００１８】
しかし、既知の記録媒体の特性は、特におよそ６５８±５nmの波長のレーザーを使用する記録（ＤＶＤ−Ｒ）の品質に関して、依然として不満な点があることが判明している。
【００１９】
一方、ＪＰ−Ａ−０３／１３２６６９は、下記式の金属錯体をカーボンブラックの代替品として含む、電子写真用のトナーを開示する。
【００２０】
【化１１】
2006526516.tif 000008
【００２１】
これらの微粉黒紫色顔料は熱可塑性プラスチックに埋め込まれ、トナーとして、水分、温度及び他の環境状態に対する良好な安定性を示し、また、十分な電荷容量を示す。合成例３において、２−アミノ−５−クロロフェノールがジアゾ化され、フロログルシンに結合され、酢酸クロムにより金属化されているが、添付の構造式は、誤って２−アミノ−４−ニトロフェノールを示している。
【００２２】
非先行公開出願ＷＯ−０３／０９８６１７及びＷＯ−０３／０９８６１８は、とりわけ下記に示されるアニオンと組み合わされる五環系ローダミンを開示する。
【００２３】
【化１２】
2006526516.tif 000009
【００２４】
本発明の目的は、光学記録媒体を提供することであって、その記録層が他の優れた特性と組み合わされて高い記憶容量を有することである。そのような記録媒体は、６００〜７００nm（好ましくは６３０〜６９０nm）の範囲の同じ波長で書き込み可能、かつ読み取り可能の両方であるべきである。本発明の記録層の主な特徴は、高度な感受性により変更できる、レーザーダイオードの前記波長範囲における極めて高い初期反射率；高い屈折率；固体状態での狭い吸収バンド；異なるパルス幅におけるスクリプト幅の良好な均一性；優れた光安定性；及び極性溶媒中の良好な可溶性、並びに記録及び再生の両方における異なる波長のレーザー源との優れた適合性である。
【００２５】
極めて驚くべきことに、特定の金属錯体アニオンを記録層として、又は記録層への追加物として使用すると、今までの既知の記録媒体よりも驚異的に良好な特性を有する光学記録媒体を提供することが可能となった。本発明の金属錯体アニオンは、既知の金属錯体アニオンよりも有意に低い吸光係数を示すので、このことはなお一層注目に値する。しかし固体層において、屈折率は、全く予想外ではあるが、驚異的に高い。そのような金属錯体アニオンは、キサンテンカチオンとの組み合わせが特に興味深い。
【００２６】
したがって本発明は、基材、反射層、及び記録層を含む光学記録媒体であって、記録層が、式［Ｌ1Ｍr-4Ｌ2］o［Ａm-］p［Ｚn+］q（Ｉ）、［Ｌ1Ｍr-3Ｌ3］o［Ａm-］p［Ｚn+
］q（ＩＩ）又は［Ｌ3Ｍr-2Ｌ4］o［Ａm-］p［Ｚn+］q（ＩＩＩ）の化合物を含み、式（
Ｉ）、（ＩＩ）又は（ＩＩＩ）の化合物が、また、メソメリー的（mesomeric）又は互変
異性形態（tautomeric）であってもよい光記録媒体に関する〔式中、
Ｌ1及びＬ2は、互いに独立して、下記：
【００２７】
【化１３】
2006526516.tif 000010
【００２８】
であり、そして
Ｌ3及びＬ4は、互いに独立して、下記：
【００２９】
【化１４】
2006526516.tif 000011
【００３０】
であり、
Ｍは、（Ｉ）、（ＩＩ）又は（ＩＩＩ）においてそれぞれＭr-4、Ｍr-3又はＭr-2の位
置を示し；
【００３１】
【化１５】
2006526516.tif 000012
【００３２】
Ｑ1は、ＣＲ1又はＮであり、Ｑ2は、Ｏ、Ｓ、ＮＲ10又はＱ5＝Ｑ8であり、Ｑ3は、ＣＲ3又はＮであり、Ｑ4は、Ｏ、Ｓ、ＮＲ10又はＱ7＝Ｑ8であり、Ｑ5は、ＣＲ5又はＮであり、Ｑ6は、ＣＲ6又はＮであり、Ｑ7は、ＣＲ7又はＮであり、Ｑ8は、ＣＲ8又はＮであり、Ｑ9は、Ｏ、Ｓ、ＮＲ10又はＱ6＝Ｑ8であり、好ましくは、Ｑ1はＣＲ1であり、そしてＱ3はＣＲ3であるか、又はＱ1及びＱ3は両方ともＮであり、及び／又はＱ5＝Ｑ8、Ｑ6＝Ｑ8
若しくはＱ7＝Ｑ8におけるＱ8は、下記：
【００３３】
【化１６】
2006526516.tif 000013
【００３４】
の窒素原子に対してβ位置にあり、互変異性体の場合、Ｑ1は、ＮＲ1であってもよく、及び／又はＱ3は、ＮＲ3であってもよく；
Ｒ1、Ｒ3、Ｒ4、Ｒ5、Ｒ6、Ｒ7及びＲ8は、互いに独立して、Ｈ、ハロゲン、ＯＲ9、ＳＲ９、ＮＲ10Ｒ15、ＮＲ10ＣＯＲ11、ＮＲ10ＣＯＯＲ9、ＮＲ10ＣＯＮＲ12Ｒ13、ＮＲ10
ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、
ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、Ｓ
Ｏ3Ｒ9、ＰＯ3-、ＰＯ（ＯＲ10）（ＯＲ11）であるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニ
ル又はＣ3〜Ｃ12ヘテロシクロアルキル（それぞれ非置換であるか、又はハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2
、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13及
び／若しくはＳＯ3Ｒ9により一置換又は多置換されている）であるか；或いはＣ7〜Ｃ12
アラルキル、Ｃ6〜Ｃ10アリール又はＣ5〜Ｃ9ヘテロアリール（それぞれ非置換であるか
、又はＲ10、ハロゲン、ＯＲ9、ＳＲ9、ＮＲ10Ｒ15、ＮＲ10ＣＯＲ11、ＮＲ10ＣＯＯＲ9
、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）、ＳｉＲ10Ｒ11Ｒ14及び／若しくはＳｉＯＲ10ＯＲ11ＯＲ14により一置換又は多置換されている）であり；
Ｒ2は、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13又はＮＲ10ＣＮであり；
各Ｒ9は、それぞれ他のＲ9から独立して、Ｒ15、ＣＯＲ15、ＣＯＯＲ15、ＣＯＮＲ12Ｒ１3、ＣＮ又は陰電荷であり、好ましくはＨ又は陰電荷であり；
Ｒ10、Ｒ11及びＲ14は、互いに独立して、水素、Ｃ1〜Ｃ12アルキル、Ｃ2〜Ｃ12アルケニル、Ｃ2〜Ｃ12アルキニル、［Ｃ2〜Ｃ8アルキレン−Ｏ−］k−Ｒ16、［Ｃ2〜Ｃ8アルキレン−ＮＲ17−］k−Ｒ16又はＣ7〜Ｃ12アラルキルであり、ＮＲ10Ｒ15、ＮＲ10ＣＯＲ11、ＮＲ10ＣＯＯＲ9、ＮＲ10ＣＯＮＲ12Ｒ13又はＮＲ10ＣＮにおけるＲ10は、追加的に非
局在性陰電荷であることが可能であり；
Ｒ12、Ｒ13及びＲ15は、互いに独立してＨであるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニ
ル又はＣ3〜Ｃ12ヘテロシクロアルキル（それぞれ非置換であるか、又はハロゲン、ＯＲ10、ＳＲ10、ＮＲ10Ｒ14、ＮＲ10ＣＯＲ11、ＮＲ10ＣＯＯＲ11、ＮＲ10ＣＯＮＲ11Ｒ14、
ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ10、ＳＯ3-、ＣＯＮＲ11Ｒ14、ＳＯ2ＮＲ11Ｒ14、ＳＯ2Ｒ10及び／若しくはＳＯ3Ｒ10により一置換又は多置換されている）であるか；或いはＣ7〜Ｃ12アラルキル、Ｃ6〜Ｃ12アリール又はＣ5〜Ｃ9ヘテロアリール（それぞれ非置換であるか、又はＲ10、ハロゲン、ＯＲ10、ＳＲ10、ＮＲ10ＣＯＲ11、ＮＲ10ＣＯＯＲ11、ＮＲ10ＣＯＮＲ11
Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ14、ＳＯ3-、ＣＯＮＲ11Ｒ14、ＳＯ2Ｒ10、ＳＯ2ＮＲ11Ｒ14、ＳＯ3Ｒ10、ＰＯ3-、ＰＯ（ＯＲ10）（ＯＲ11）、ＮＲ11Ｒ14、ＳｉＲ10Ｒ11Ｒ14及び／若
しくはＳｉＯＲ10ＯＲ11ＯＲ14により一置換又は多置換されている）であるか；或いは
ＮＲ12Ｒ13、ＮＲ11Ｒ14又はＮＲ10Ｒ15は、更にＮ又はＯ原子を含有してよく、そしてＣ1〜Ｃ8アルキルで一置換又は多置換されていることができる、５員又は６員複素環であ
り；
Ｒ16及びＲ17は、互いに独立して、一置換又は多置換されているＣ1〜Ｃ12アルキル、
Ｃ2〜Ｃ12アルケニル、Ｃ2〜Ｃ12アルキニル、Ｃ3〜Ｃ12シクロアルキル、Ｃ3〜Ｃ12シクロアルケニル、Ｃ3〜Ｃ12ヘテロシクロアルキル、Ｃ7〜Ｃ12アラルキル、Ｃ6〜Ｃ10アリ
ール又はＣ5〜Ｃ9ヘテロアリールであり；
Ｍrは、ｒ陽電荷を有する遷移金属カチオンであり；
Ａm-は、無機、有機若しくは有機金属アニオン、又はこれらの混合物であり；
Ｚn+は、プロトンであるか、金属、アンモニウム若しくはホスホニウムカチオンであるか、陽電荷有機若しくは有機金属発色団であるか、又はこれらの混合物であり；
同一又は異なるリガンドＬ1、Ｌ2、Ｌ3及び／又はＬ4のラジカル（それぞれＲ1、Ｒ2、Ｒ3、Ｒ4、Ｒ5、Ｒ6、Ｒ7、Ｒ8、Ｒ9、Ｒ10、Ｒ11、Ｒ12、Ｒ14、Ｒ15及びＲ16からなる
群より選択される）は、直接結合又は−Ｏ−、―Ｓ−若しくは−Ｎ（Ｒ17）−架橋を介して、一回以上、互いに一対で結合することが可能であり、並びに／或いは０〜ｐ個のアニオンＡm-及び／又は０〜ｑ個のカチオンＺn+は、それぞれ、直接結合又は−Ｏ−、―Ｓ−若しくは−Ｎ（Ｒ17）−架橋を介して、同一又は異なるリガンドＬ1、Ｌ2、Ｌ3及び／又
はＬ4のＲ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16又はＲ17の任意のラジカルに、又はＭrに結合することが可能であり；
ｋは、１〜６の整数であり；
ｍ、ｎ及びｒは、互いに独立して、１〜４の整数であり、好ましくは、ｍ及びｎは１又は２であり、ｒは２又は３であり、
ｏ、ｐ及びｑは、それぞれ０〜４の数字であり、ｏ、ｐ及びｑの相互の比率は、関連する下部構造の電荷に従い、式（Ｉ）、（ＩＩ）又は（ＩＩＩ）において、過剰陽又は陰電荷を結果として生じないようなものであり；
更にここで、Ｒ1、Ｒ3、Ｒ4、Ｒ5、Ｒ7及びＲ8が全てＨである場合、Ｒ2はＯＨであり
、Ｒ6はＮＯ2であり、ＭはＣｏであり、ｒは３であり、［Ｚn+］qは下記式を有さず、
【００３５】
【化１７】
2006526516.tif 000014
【００３６】
式中、Ｒ18及びＲ28は、互いに独立して、水素であるか；Ｃ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケ
ニル又はＣ3〜Ｃ12ヘテロシクロアルキル（それぞれ非置換であるか、又はハロゲン、Ｎ
Ｏ2、ＣＮ、ＮＲ35Ｒ36、ＮＲ35Ｒ36Ｒ37+、ＮＲ35ＣＯＲ36、ＮＲ35ＣＯＮＲ35Ｒ36、ＯＲ35、ＳＲ35、ＣＯＯ-、ＣＯＯＨ、ＣＯＯＲ35、ＣＨＯ、ＣＲ37ＯＲ35ＯＲ36、ＣＯＲ35、ＳＯ2Ｒ35、ＳＯ3-、ＳＯ3Ｈ、ＳＯ3Ｒ35若しくはＯＳｉＲ37Ｒ38Ｒ39により一置換又は多置換されている）であるか；或いはＣ7〜Ｃ18アラルキル、Ｃ6〜Ｃ14アリール又はＣ4〜Ｃ12ヘテロアリール（それぞれ非置換であるか、又はハロゲン、ＮＯ2、ＣＮ、ＮＲ35Ｒ36、ＮＲ35Ｒ36Ｒ37+、ＮＲ35ＣＯＲ36、ＮＲ37ＣＯＮＲ35Ｒ36、Ｒ35、ＯＲ35、ＳＲ35、ＣＨＯ、ＣＯＲ35、ＣＲ37ＯＲ35ＯＲ36、ＳＯ2Ｒ35、ＳＯ3-、ＳＯ3Ｒ35、ＳＯ2ＮＲ35Ｒ36、ＣＯＯ-、ＣＯＯＲ35、ＣＯＮＲ35Ｒ36、ＰＯ3-、ＰＯ（ＯＲ35）（ＯＲ36）、
ＳｉＲ37Ｒ38Ｒ39、ＯＳｉＲ37Ｒ38Ｒ39若しくはＳｉＯＲ37ＯＲ38ＯＲ39により一置換又は多置換されている）であるが；Ｒ18及びＲ28は、同時に水素ではなく；
Ｒ19、Ｒ20、Ｒ26及びＲ27は、互いに独立して、Ｃ1〜Ｃ12アルキル（非置換であるか
、又はハロゲン、ＯＲ37、ＳＲ37、ＮＯ2、ＣＮ、ＮＲ40Ｒ41、ＣＯＯ-、ＣＯＯＨ、ＣＯ
ＯＲ37、ＳＯ3-、ＳＯ3Ｈ若しくはＳＯ3Ｒ37により一置換又は多置換されている）であり、
Ｒ19及びＲ20、及び／又はＲ26及びＲ27、及び／又はＲ31及びＲ32、及び／又はＲ33及びＲ34は、直接結合又は−Ｏ−、−Ｓ−若しくは−ＮＲ42−架橋を介して互いに一対で結合し、一緒になって５員〜１２員環を形成することが可能であり；
Ｒ21及びＲ25は、互いに独立して、Ｃ1〜Ｃ3アルキレン又はＣ1〜Ｃ3アルケニレン（それぞれ非置換であるか、又はハロゲン、Ｒ42、ＯＲ42、ＳＲ42、ＮＯ2、ＣＮ、ＮＲ43Ｒ44、ＣＯＯ-、ＣＯＯＨ、ＣＯＯＲ42、ＳＯ3-、ＳＯ3Ｈ若しくはＳＯ3Ｒ42により一置換又は多置換されている）であり；
Ｒ22、Ｒ24、Ｒ29及びＲ30は、互いに独立して、水素、ハロゲン、ＯＲ45、ＳＲ45、ＮＯ2、ＮＲ45Ｒ46であるか；或いはＣ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロ
シクロアルキル又はＣ7〜Ｃ18アラルキル（それぞれ非置換であるか、又はハロゲン、Ｏ
Ｒ45、ＳＲ45、ＮＯ2、ＣＮ若しくはＮＲ45Ｒ46により一置換又は多置換されている）で
あり；
Ｒ23は、水素であるか；（ＣＨ2）kＣＯＯ-、（ＣＨ2）kＣＯＯＲ47、Ｃ1〜Ｃ24アルキル、Ｃ2〜Ｃ24アルケニル、Ｃ2〜Ｃ24アルキニル、Ｃ3〜Ｃ24シクロアルキル又はＣ3〜Ｃ24シクロアルケニル（それぞれ非置換であるか、又はハロゲン、ＮＲ47Ｒ48若しくはＯＲ48により一置換又は多置換されている）であるか；或いはＣ7〜Ｃ18アラルキル、Ｃ6〜Ｃ14アリール又はＣ5〜Ｃ13ヘテロアリール（それぞれ非置換であるか、又はハロゲン、Ｎ
Ｏ2、ＣＮ、ＮＲ47Ｒ48、ＳＯ3-、ＳＯ3Ｒ47、ＳＯ2ＮＲ47Ｒ48、ＣＯＯ-、（ＣＨ2）kＯＲ47、（ＣＨ2）kＯＣＯＲ47、ＣＯＯＲ47、ＣＯＮＲ47Ｒ48、ＯＲ47、ＳＲ47、ＰＯ3-、ＰＯ（ＯＲ47）（ＯＲ48）若しくはＳｉＲ37Ｒ38Ｒ39により一置換又は多置換されている）であり；
Ｒ31、Ｒ32、Ｒ33及びＲ34は、互いに独立して、Ｃ1〜Ｃ12アルキル（非置換であるか
、又はハロゲン、ＯＲ35、ＳＲ35、ＮＯ2、ＣＮ、ＮＲ40Ｒ41、ＣＯＯＲ37、ＳＯ3-、Ｓ
Ｏ3Ｈ若しくはＳＯ3Ｒ35により一置換又は多置換されている）であり；
Ｒ35、Ｒ36、Ｒ40、Ｒ41、Ｒ42、Ｒ43、Ｒ44、Ｒ45、Ｒ46、Ｒ47及びＲ48は、互いに独立して、水素であるか；Ｃ１〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル又はＣ3〜Ｃ12ヘテロシクロ
アルキル（それぞれ非置換であるか、又はハロゲン、ＮＯ2、ＣＮ、ＮＲ37Ｒ38、ＮＲ37
Ｒ38Ｒ39+、ＮＲ37ＣＯＲ38、ＮＲ37ＣＯＮＲ38Ｒ39、ＯＲ37、ＳＲ37、ＣＯＯ-、ＣＯＯＨ、ＣＯＯＲ37、ＣＨＯ、ＣＲ37ＯＲ38ＯＲ39、ＣＯＲ37、ＳＯ2Ｒ37、ＳＯ3-、ＳＯ3Ｈ、ＳＯ3Ｒ37若しくはＯＳｉＲ37Ｒ38Ｒ39により一置換又は多置換されている）であるか
；或いはＣ7〜Ｃ18アラルキル、Ｃ6〜Ｃ14アリール又はＣ5〜Ｃ13ヘテロアリール（それ
ぞれ非置換であるか、又はハロゲン、ＮＯ2、ＣＮ、ＮＲ37Ｒ38、ＮＲ37Ｒ38Ｒ39+、ＮＲ37ＣＯＲ38、ＮＲ37ＣＯＮＲ38Ｒ39、Ｒ37、ＯＲ37、ＳＲ37、ＣＨＯ、ＣＲ37ＯＲ38ＯＲ39、ＣＯＲ37、ＳＯ2Ｒ37、ＳＯ3-、ＳＯ2ＮＲ37Ｒ38、ＣＯＯ-、ＣＯＯＲ39、ＣＯＮＲ37Ｒ38、ＰＯ3-、ＰＯ（ＯＲ37）（ＯＲ38）、ＳｉＲ37Ｒ38Ｒ39、ＯＳｉＲ37Ｒ38Ｒ39若
しくはＳｉＯＲ37ＯＲ38ＯＲ39により一置換又は多置換されている）であるか；或いは
ＮＲ35Ｒ36、ＮＲ40Ｒ41、ＮＲ43Ｒ44、ＮＲ45Ｒ46又はＮＲ47Ｒ48は、更にＮ又はＯ原子を含有してよく、そしてＣ1〜Ｃ8アルキルで一置換又は多置換されていることができる、５員又は６員複素環であり；
Ｒ37、Ｒ38及びＲ39は、互いに独立して、水素、Ｃ1〜Ｃ20アルキル、Ｃ2〜Ｃ20アルケニル、Ｃ2〜Ｃ20アルキニル又はＣ7〜Ｃ18アラルキルであり、Ｒ37及びＲ38は、一緒になって５員又は６員環を形成するように、直接結合又は−Ｏ−、−Ｓ−若しくは−ＮＣ1〜
Ｃ8アルキル−架橋を介して互いに結合することが可能であり；
Ｒ18、Ｒ19、Ｒ21、Ｒ22、Ｒ23、Ｒ24、Ｒ25、Ｒ26、Ｒ28、Ｒ29、Ｒ30、Ｒ35、Ｒ36、Ｒ37、Ｒ38、Ｒ39、Ｒ40、Ｒ41、Ｒ42、Ｒ43、Ｒ44、Ｒ45、Ｒ46、Ｒ47及びＲ48からなる群より選択される１〜４個のラジカルが、直接結合又は−Ｏ−、−Ｓ−若しくは−Ｎ（Ｇ
）−架橋を介して互いに一対で結合しているか、又は単独でＡm-及び／若しくはＺn+に結合することが可能であり、ここでＧは、一置換又は多置換されているＣ1〜Ｃ24アルキル
、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロシクロアルキル、Ｃ7〜Ｃ18アラルキル、Ｃ6〜Ｃ14ア
リール又はＣ5〜Ｃ13ヘテロアリールである〕。
【００３７】
Ｑ5＝Ｑ8、Ｑ6＝Ｑ8又はＱ7＝Ｑ8は、二重結合で結合されているＱ5、Ｑ6、Ｑ7及びＱ8の定義に従って、それぞれ２つの原子又は基を示す。
【００３８】
有利には、ｐ及びｑは、同時に１〜４の数ではないが、ｐ又はｑのどちらかは０である。好ましくは、ｐは０であり、ｑは１〜４、特に１である。ｐ及びｑの数が整数ではない場合、式（Ｉ）、（ＩＩ）又は（ＩＩＩ）は、個別の成分がまた異なる化学量論を有していてもよい、特定のモル組成物の混合物であると解釈されるべきである。
【００３９】
遷移金属カチオンは、例えば、Ｃｏ2+、Ｃｏ3+、Ｃｕ+、Ｃｕ2+、Ｚｎ2+、Ｃｒ3+、Ｎ
ｉ2+、Ｆｅ2+、Ｆｅ3+、Ａｌ3+、Ｃｅ2+、Ｃｅ3+、Ｍｎ2+、Ｍｎ3+、Ｓｉ4+、Ｔｉ4+、Ｖ3+、Ｖ5+又はＺｒ4+であり、好ましくはＣｏ2+、Ｃｏ3+、Ｃｒ3+、Ｎｉ2+、Ｆｅ3+又はＳｉ4+である。
【００４０】
アニオンは、例えば、水酸化物、酸化物、フッ化物、塩化物、臭化物、ヨウ化物、過塩素酸塩、過ヨウ素酸塩、炭酸塩、炭酸水素塩、硫酸塩、硫酸水素塩、リン酸塩、リン酸水素塩、リン酸二水素、テトラフルオロホウ酸塩、ヘキサフルオロアンチモン酸塩、酢酸塩、シュウ酸塩、メタンスルホン酸塩、トリフルオロメタンスルホン酸塩、トシラート、硫酸メチル、フェノラート、安息香酸塩又は陰電荷金属錯体である。
【００４１】
金属、アンモニウム又はホスホニウムカチオンは、例えば、Ｌｉ+、Ｎａ+、Ｋ+、Ｍｇ2+、Ｃａ2+、Ｃｕ2+、Ｎｉ2+、Ｆｅ2+、Ｆｅ3+、Ｃｏ2+、Ｃｏ3+、Ｚｎ2+、Ｓｎ2+、Ｃｒ3+、Ｌａ3+、メチルアンモニウム、エチルアンモニウム、ペンタデシルアンモニウム、イ
ソプロピルアンモニウム、ジシクロヘキシルアンモニウム、テトラメチルアンモニウム、テトラエチルアンモニウム、テトラブチルアンモニウム、ベンジルトリメチルアンモニウム、ベンジルトリエチルアンモニウム、メチルトリオクチルアンモニウム、トリドデシルメチルアンモニウム、テトラブチルホスホニウム、テトラフェニルホスホニウム、ブチルトリフェニルホスホニウム又はエチルトリフェニルホスホニウム、或いはプロトン化Primene 81R（商標）又はRosin Amine D（商標）である。好ましくは、Ｈ、Ｎａ+、Ｋ+、ＮＨ4+、第一級、第二級、第三級又は第四級アンモニウムであり、またカチオン性発色団である。
【００４２】
陽電荷有機発色団としては、３００〜１５００nmの範囲、特に３００〜８００nmの範囲で吸収する任意のカチオンを使用してよい。当業者は、好ましくは、特に光学情報媒体における使用が既に以前から提案されている発色団カチオンを選択することになり、例えば、シアニン、キサンテン、ジピロメテン、スチリル、トリフェニルメチン、アゾ、金属錯体、キノン、ジインモニウム、ビピリジニウム及び他のカチオンである。シアニン、キサンテン、ジピロメテン、アゾ、金属錯体及びスチリルカチオンが好ましい。カチオン形態での使用に好適な更なる発色団はＷＯ−０１／７５８７３で見出すことができるが、これらの例は、決して限定的な選択肢として考慮されない。
【００４３】
アルキル、アルケニル又はアルキニルは、直鎖又は分岐であってよい。アルケニルは、一不飽和又は多価不飽和のアルキルであり、２個以上の二重結合が単離又は共役していてもよい。アルキニルは、１回以上、二重に不飽和のアルキル又はアルケニルであり、三重結合が単離しているか、又は互いに若しくは二重結合と共役していてもよい。シクロアル
キル又はシクロアルケニルは、それぞれ単環式又は多環式のアルキル又はアルケニルである。
【００４４】
したがってＣ1〜Ｃ24アルキルは、例えば、メチル、エチル、ｎ−プロピル、イソプロ
ピル、ｎ−ブチル、sec−ブチル、イソブチル、tert−ブチル、２−メチル−ブチル、ｎ
−ペンチル、２−ペンチル、３−ペンチル、２，２−ジメチルプロピル、ｎ−ヘキシル、ヘプチル、ｎ−オクチル、１，１，３，３−テトラメチルブチル、２−エチルヘキシル、ノニル、デシル、ウンデシル、ドデシル、トリデシル、テトラデシル、ペンタデシル、ヘキサデシル、ヘプタデシル、オクタデシル、ノナデシル、エイコシル、ヘネイコシル、ドコシル又はテトラコシルであることができる。
【００４５】
したがってＣ3〜Ｃ24シクロアルキルは、例えば、シクロプロピル、シクロプロピル−
メチル、シクロブチル、シクロペンチル、シクロヘキシル、シクロヘキシル−メチル、トリメチルシクロヘキシル、ツジル、ノルボルニル、ボルニル、ノルカリル、カリル、メンチル、ノルピニル、ピニル、１−アダマンチル、２−アダマンチル、５α−ゴニル又は５ξ−プレグニルであることができる。
【００４６】
Ｃ2〜Ｃ24アルキニルは、例えば、ビニル、アリル、２−プロペン−２−イル、２−ブ
テンー１−イル、３−ブテン−１−イル、１，３−ブタンジエン−２−イル、２−ペンテン−１−イル、３−ペンテン−２−イル、２−メチル−１−ブテン−３−イル、２−メチル−３−ブテン−２−イル、３−メチル−２−ブテン−１−イル、１，４−ペンタジエン−３−イル、又はヘキセニル、オクテニル、ノネニル、デセニル、ドデセニル、テトラデセニル、ヘキサデセニル、オクタデセニル、エイコセニル、ヘネイコセニル、ドコセニル、テトラコセニル、ヘキサジエニル、オクタジエニル、ノナジエニル、デカジエニル、ドデカジエニル、テトラデカジエニル、ヘキサデカジエニル、オクタデカジエニル若しくはエイコサジエニルのいずれかの異性体である。
【００４７】
Ｃ3〜Ｃ24シクロアルケニルは、例えば、２−シクロブテン−２−イル、２−シクロペ
ンテン−１−イル、２−シクロヘキセン−１−イル、３−シクロヘキセン−１−イル、２，４−シクロヘキサジエン−１−イル、１−ｐ−メンテン−８−イル、４（１０）−ツジェン−１０−イル、２−ノルボルネン−１−イル、２，５−ノルボルナジエン−１−イル、７，７−ジメチル−２，４−ノルカラジエン−３−イル又はカンフェニルである。
【００４８】
Ｃ2〜Ｃ24アルキニルは、例えば、１−プロピン−３−イル、１−ブチン−４−イル、
１−ペンチン−５−イル、２−メチル−３−ブチン−２−イル、１，４−ペンタジイン−３−イル、１，３−ペンタジイン−５−イル、１−ヘキシン−６−イル、シス−３−メチル−２−ペンテン−４−イン−１−イル、トランス−３−メチル−２−ペンテン−４−イン−１−イル、１，３−ヘキサジイン−５−イル、１−オクチン−８−イル、１−ノニン−９−イル、１−デシン−１０−イル又は１−テトラコシン−２４−イルである。
【００４９】
Ｃ7〜Ｃ24アラルキルは、例えば、ベンジル、２−ベンジル−２−プロピル、β−フェ
ニル−エチル、９−フルオレニル、α，α−ジメチルベンジル、ω−フェニル−ブチル、ω−フェニル−オクチル、ω−フェニル−ドデシル又は３−メチル−５−（１′，１′，３′，３′−テトラメチル−ブチル）−ベンジルである。Ｃ7〜Ｃ24アラルキルは、また
、例えば、２，４，６−トリ−tert−ブチル−ベンジル又は１−（３，５−ジベンジル−フェニル）−３−メチル−２−プロピルであることもできる。Ｃ7〜Ｃ24アラルキルが置
換されている場合、アラルキル基のアルキル部分とアリール部分の両方は置換されていることができ、後者の方が好ましい。
【００５０】
Ｃ6〜Ｃ24アリールは、例えば、フェニル、ナフチル、ビフェニリル、２−フルオレニ
ル、フェナントリル、アントラセニル又はテルフェニリルである。
【００５１】
ハロゲンは、塩素、臭素、フッ素又はヨウ素であり、特に塩素又は臭素である。
【００５２】
Ｃ4〜Ｃ12ヘテロアリールは、４ｎ＋２個の共役π−電子を有する不飽和又は芳香族ラ
ジカルであり、例えば、２−チエニル、２−フリル、１−ピラゾリル、２−ピリジル、２−チアゾリル、２−オキサゾリル、２−イミダゾリル、イソチアゾリル、トリアゾリル、或いはチオフェン、フラン、ピリジン、チアゾール、オキサゾール、イミダゾール、イソチアゾール、チアジアゾール、トリアゾール、ピリジン及びベンゼン環からなり、並びに非置換であるか、又は１〜６個のエチル、メチル、エチレン及び／若しくはメチレン置換基で置換されている他の任意の環系である。
【００５３】
更に、アリール及びアラルキルは、また、例えばそれ自体既知の遷移金属のメタロセンの形態で金属に結合している芳香族基、とりわけ下記であり、
【００５４】
【化１８】
2006526516.tif 000015
【００５５】
式中、Ｒ49は、ＣＨ2ＯＨ、ＣＨ2ＯＲ15又はＣＯＯＲ15である。
【００５６】
Ｃ3〜Ｃ12ヘテロシクロアルキルは、不飽和又は部分的に不飽和の環系ラジカルであり
、例えば、エポキシ、オキセタン、アジリジン；テトラゾリル、ピロリジル、ピペリジル、ピペラジニル、イミダゾリニル、ピラゾリジニル、ピラゾリニル、モルホリニル、キヌクリジニル；又はモノ−若しくはポリ−水素化されている他のＣ4〜Ｃ12ヘテロアリール
である。
【００５７】
５員〜１２員環は、例えば、シクロペンチル、シクロヘキシル、シクロヘプチル及びシクロオクチルであり、好ましくはシクロペンチルであり、特にシクロヘキシルである。
【００５８】
Ｒ1〜Ｒ17として特に下記の置換基に言及できる：−ＣＨ2−ＣＨ2−ＯＨ、−ＣＨ2−Ｏ−ＣＨ3、−ＣＨ2−Ｏ−（ＣＨ2）7−ＣＨ3、−ＣＨ2−ＣＨ2−Ｏ−ＣＨ2−ＣＨ3、−Ｃ
Ｈ2−ＣＨ（ＯＣＨ3）2、−ＣＨ2−ＣＨ2−ＣＨ（ＯＣＨ3）2、−ＣＨ2−Ｃ（ＯＣＨ3）2−ＣＨ3、−ＣＨ2−ＣＨ2−Ｏ−ＣＨ2−ＣＨ2−Ｏ−ＣＨ3、−（ＣＨ2）3−ＯＨ、−（ＣＨ2）6−ＯＨ、−（ＣＨ2）7−ＯＨ、−（ＣＨ2）8−ＯＨ、−（ＣＨ2）9−ＯＨ、−（ＣＨ2）10−ＯＨ、−（ＣＨ2）11−ＯＨ、−（ＣＨ2）12−ＯＨ、−ＣＨ2−Ｓｉ（ＣＨ3）3、−ＣＨ2−ＣＨ2−Ｏ−Ｓｉ（ＣＨ3）2−Ｃ（ＣＨ3）3、−（ＣＨ2）3−Ｏ−Ｓｉ（ＣＨ3）2−Ｃ（ＣＨ3）3、−（ＣＨ2）4−Ｏ−Ｓｉ（Ｃ6Ｈ5）2−Ｃ（ＣＨ3）3、−ＣＨ2−ＣＨ2−ＣＨ（ＣＨ3）−ＣＨ2−ＣＨ2−ＣＨ（ＯＨ）−Ｃ（ＣＨ3）2−ＯＨ、−（ＣＨ2）5−Ｏ−Ｓｉ（ＣＨ（ＣＨ3）2）3、−ＣＨ2−ＣＨ（ＣＨ3）−ＣＨ2−ＯＨ、−ＣＨ2−Ｃ
（ＣＨ3）2−ＣＨ2−ＯＨ、−ＣＨ2−Ｃ（ＣＨ2−ＯＨ）3、−ＣＨ2−ＣＨ（ＯＨ）−Ｃ
Ｈ3、−ＣＨ2−ＣＨ（ＯＨ）−ＣＨ2−ＯＨ、下記：
【００５９】
【化１９】
2006526516.tif 000016
【００６０】
及び−（ＣＨ2）2ＣＨ＝Ｎ−Ｒ50であり、ここでＲ50は、Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケ
ニル、Ｃ7〜Ｃ12アラルキル、Ｃ6〜Ｃ12アリール、Ｃ4〜Ｃ12ヘテロアリール、Ｃ3〜Ｃ12ヘテロシクロアルキル（それぞれ非置換であるか、又は上記で示された定義の１個以上の同一又若しくは異なるラジカルで置換されている）であるか、又は金属錯体である。Ｒ50がＣ1〜Ｃ12アルキルである場合、非中断であるか、又は１〜３個の酸素及び／若しくは
ケイ素原子で中断されていてもよい。特に有利なものは、非置換であるか、或いは１若しくは２個のヒドロキシ置換基により、又はメタロセニル若しくはアゾ金属錯体ラジカルで置換されているアルキルであり、特に、メチル、エチル、ｎ−プロピル、イソプロピル、ｎ−ブチル、２−ブチル、イソブチル、tert−ブチル、３−ペンチル、ｎ−アミル、tert−アミル、ネオペンチル、２，２−ジメチル−ブタ−４−イル、２，２，４−トリメチル−ペンタ−５−イル、シクロプロピル、シクロプロピルメチル、シクロブチル、シクロブチルメチル、シクロペンチル、シクロペンチルメチル、シクロヘキシル、シクロヘキシルメチル、シクロヘキサ−４−エニル−メチル、５−メチル−シクロヘキサ−４−エニル−メチル又は２−エチル−ヘキシルである。これらのラジカルは、Ｒ9又はＲ15として極め
て特別に重要である。
【００６１】
Ｒ2は、好ましくはＯＲ9、ＳＲ9又はＮＲ10ＣＮであり、特に好ましくはＯＲ9であり、とりわけ、Ｒ9及びＲ10は、メソメリー的で金属との追加的な結合をもたらす、特に式（
ＩＩ）において有利である陰電荷である。好ましいＲ2との組合せか、又は独立して、Ｒ5、Ｒ6、Ｒ7及びＲ8のうちの少なくとも１つは、ＣＦ3、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-又はＰＯ（ＯＲ10）（ＯＲ11）であることが好ましく、特にＲ6又はＲ7は、ＣＦ3、ＮＲ9Ｒ12Ｒ13+、ＮＯ2、ＣＮ、ＣＯ2-、ＣＯＯＲ9、
ＳＯ3-又はＳＯ3Ｒ9である。
【００６２】
本発明の記録媒体は、式（Ｉ）、（ＩＩ）又は（ＩＩＩ）の化合物を含むことに加えて、塩、例えば、塩化アンモニウム、ペンタデシルアンモニウムクロリド、塩化コバルト（ＩＩ）、塩化ナトリウム、硫酸ナトリウム、ナトリウムメチルスルホネート又はナトリウムメチルスルフェートを追加的に含んでもよく、そのイオンは、例えば、使用される成分に由来してもよい。
【００６３】
好ましくは、Ｒ2及びＲ4が、ヒドロキシ、Ｏ−、メルカプト又はＳ−であり、Ｒ6又は
Ｒ7が、ニトロ又はシアノであり；Ｚn+がキサンテンであり；及び／又はＲ10が、メチル
、エチル、ｎ−プロピル、イソプロピル、ｎ−ブチル、２−ブチル、イソブチル、tert−ブチル、３−ペンチル、ｎ−アミル、tert−アミル、ネオペンチル、２，２−ジメチル−ブタ−４−イル、２，２，４−トリメチル−ペンタ−５−イル、シクロプロピル、シクロ
プロピルメチル、シクロブチル、シクロブチルメチル、シクロペンチル、シクロペンチルメチル、シクロヘキシル、シクロヘキシルメチル、シクロヘキサ−４−エニル−メチル、５−メチル−シクロヘキサ−４−エニル−メチル又は２−エチル−ヘキシル（それぞれ非置換であるか、又は、フッ素で一置換若しくは多置換されている）である、式（Ｉ）、（ＩＩ）又は（ＩＩＩ）の化合物である。
【００６４】
特に好ましくは、Ｒ2及びＲ4が、ヒドロキシ又はＯ-であり、並びに／或いはＲ6又はＲ7がニトロである、式（Ｉ）、（ＩＩ）又は（ＩＩＩ）の化合物である。Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル、Ｃ3〜Ｃ12ヘテロシクロアルキル、Ｃ7〜Ｃ12アラルキル、Ｃ6〜Ｃ10
アリール及びＣ5〜Ｃ9ヘテロアリールは、一般に、好ましくはＣ1〜Ｃ8アルキル、Ｃ2〜
Ｃ8アルケニル、Ｃ2〜Ｃ8アルキニル、Ｃ3〜Ｃ8シクロアルキル、Ｃ3〜Ｃ8シクロアルケ
ニル、Ｃ3〜Ｃ8ヘテロシクロアルキル、Ｃ7〜Ｃ8アラルキル、フェニル及びＣ5〜ヘテロ
アリールであり、特にＣ1〜Ｃ4アルキル、Ｃ2〜Ｃ4アルケニル、Ｃ2〜Ｃ4アルキニル、Ｃ3〜Ｃ4シクロアルキル、Ｃ3〜Ｃ4シクロアルケニル及びＣ3〜Ｃ4ヘテロシクロアルキルである。
【００６５】
Ｒ10及びＲ11が直接結合又は−Ｏ−、−Ｓ−若しくは−ＮＲ17−架橋を介して互いに結合している場合、これらは、好ましくは５員又は６員環を形成するように結合される。
【００６６】
これらの好ましいものは、式（Ｉ）、（ＩＩ）又は（ＩＩＩ）の固有の条件が満たされる、すなわち得られる化合物が過剰の陽又は陰電荷を有することがないという条件で、式（Ｉ）、（ＩＩ）又は（ＩＩＩ）のそれぞれの下部構造に、それぞれの場合で存在してもよい他の任意の下部構造から独立して適用される。式（Ｉ）、（ＩＩ）又は（ＩＩＩ）の下部構造は、それらの３個の構成要素〔金属錯体r-4〕0、（Ａm-）p及び（Ｚn+）qであり、上記で示されているように互いに結合していてもよいことが理解されるべきである。上記で示された定義から分かるように、下部構造は、互いに結合していてもよいか、又は複数の同一若しくは異なる下部構造は、例えば、二量体の形態であってもよい。互いに結合しているＭr+及びＡm-の例は、Ｆｅ（ＯＨ）2+、Ｆｅ（Ｃｌ）2+、Ｔｉ（Ｏ）2+及びＶ（Ｏ）3である（しかし決して排他的ではない）。
【００６７】
また好ましくは、式（Ｉ）、（ＩＩ）又は（ＩＩＩ）の２個のリガンドが、例えば、直接結合又は−Ｏ−、−Ｓ−若しくは−ＮＲ17−架橋を介して、式（Ｉ）、（ＩＩ）又は（ＩＩＩ）における任意の置換基の間を架橋している金属錯体であり、架橋リガンドのＬ1
及びＬ2、Ｌ1及びＬ3、又はＬ3及びＬ4が、同一の金属カチオンによるか、又は場合によ
り異なる金属カチオンより錯化されることが可能であり、後者の場合はオリゴマーが形成され、これもまた本発明の主題と考えられる。発色団又は置換基のいずれかにおけるＬ1
、Ｌ2、Ｌ3又はＬ4のＮ原子を介する架橋が、特に有利である。そのようなオリゴマー形
成は、下記の例（これは、決して限定するものではない）により説明され、ここでＸは、例えば、−ＣＨ2−、−ＣＨ2−ＣＨ2−、−ＣＨ2−Ｏ−ＣＨ2−又は−ＣＨ2−ＮＨ−ＣＨ2−である：
【００６８】
【化２０】
2006526516.tif 000017
【００６９】
そのような及び同様のオリゴマーの調製は、当業者に既知である。
【００７０】
例えば、式（Ｉ）、（ＩＩ）又は（ＩＩＩ）の化合物は、ＵＳ−５８５１６２１で特許請求されているか、又は開示されているキサンテン下部構造カチオンを含有してよい。特に好ましくは、ＷＯ−０３／０９８６１７及びＷＯ−０３／０９８６１８で特許請求されているか、又は開示されている全てのキサンテンカチオンであり、これは本明細書で明白に参照される。
【００７１】
また特に好ましくは、ｎ、ｏ及びｑが数字の１であり、ｐが数字の０であり、そしてｒが２又は３である、式（Ｉ）、（ＩＩ）又は（ＩＩＩ）の化合物である。
【００７２】
式（Ｉ）の興味深い化合物は、特に下記式のものである。
【００７３】
【化２１】
2006526516.tif 000018
2006526516.tif 000019
【００７４】
式（ＩＩＩ）の興味深い化合物は、特に下記式のものである。
【００７５】
【化２２】
2006526516.tif 000020
2006526516.tif 000021
2006526516.tif 000022
【００７６】
式（ＩＩ）の興味深い化合物は、特に式（Ｉ）及び（ＩＩＩ）の下部構造を有するものである。これらは、簡単な混合合成により調製してよく、リガンドＬ1及びＬ3は、同時に金属化される。式（ＩＩ）の化合物は、慣用の方法で単離されることができるか、又は好ましくは式（Ｉ）又は（ＩＩＩ）の化合物と混合して使用されることができる。
【００７７】
式（Ｉ）、（ＩＩ）又は（ＩＩＩ）の化合物の幾つかは、既知の化合物である。新規であるこれらの化合物は、それ自体既知の方法により既知の化合物と同様にして調製することができる。
【００７８】
本発明で使用される金属錯体は、固体形態で驚くほど極めて狭い吸収バンドを有する。
【００７９】
層が適用される支持体として作用する基材は、有利には半透明（Ｔ≧１０％）であるか、好ましくは透明（Ｔ≧９０％）である。支持体は、０．０１〜１０mmの厚さであり、好ましくは０．１〜５mmの厚さである。
【００８０】
記録層は、好ましくは透明基材と反射層との間に配置される。記録層の厚さは、１０〜１０００nm、好ましくは３０〜３００nm、特に約８０nm、例えば、６０〜１２０nmである。記録層の吸収は、典型的には、最大吸収で０．１〜１．０である。層厚は、とりわけ、非書き込み状態では建設的干渉が得られるが、書き込み状態では相殺的干渉が得られる、又はその逆であるように、非書き込み状態及び書き込み状態における読み取り波長のそれぞれの屈折率に応じて既知の方法で選択される。
【００８１】
反射層は、その厚さが１０〜１５０nmであることができ、好ましくは低い透明性（Ｔ≦１０％）と組み合わせて高い反射率（Ｒ≧４５％、特にＲ≧６０％）を有する。更なる実施態様において、例えば、複数の記録層を有する媒体の場合、反射層は、同様に半透明であってもよく、すなわち、比較的に高い透明性（例えば、Ｔ≧５０％）と低い反射率（例えば、Ｒ≦３０％）を有してもよい。
【００８２】
最上層、例えば、層構造に応じて、反射層又は記録層には、有利には、厚さ０．１〜１００μm、好ましくは０．１〜５０μm、特に０．５〜１５μmの保護層が追加的に提供さ
れる。そのような保護層は、所望で有れば、それに適用される第２の基材層のための接着促進剤としても作用し、それは好ましくは０．１〜５mm厚であり、好ましくは支持基材と同一の材料からなる。
【００８３】
記録媒体全体の反射率は、好ましくは少なくとも１５％、特に少なくとも４０％である。
【００８４】
本発明の記録層の主な特徴は、高度な感受性により変更できる、レーザーダイオードの前記波長範囲における極めて高い初期反射率；高い屈折率；固体状態での特に狭い吸収バンド；異なるパルス幅におけるスクリプト幅の良好な均一性；同時に良好な光安定性；及び極性溶媒中の良好な可溶性である。
【００８５】
本発明の記録媒体は、オレンジブック規格の要件による慣用のＣＤ装置の赤外線レーザーダイオードを使用して書き込み可能でもなく、読み取り可能でもない。その結果、高解像度が可能ではない装置を使用して書き込みを誤って試みる様な場合に損傷の危険性がおおむね回避され、それは利点である。式（Ｉ）、（ＩＩ）又は（ＩＩＩ）の染料の使用は、高屈折率を有する有利に均質で不定形の低分散記録層をもたらし、吸収輪郭は固体相においてさえも驚くほど特に急勾配である。更なる利点は、昼光及び低出力密度のレーザー照射における高い光安定性、同時に高出力密度のレーザーでの高い感受性、均一なスクリプト幅、高いコントラスト、また、良好な熱安定性及び保存安定性である。
【００８６】
相対的に高い記録速度では、得られる結果は、以前から知られている記録媒体よりも驚くほど良好である。マークは、周囲の媒体に対してより正確に画定され、熱誘導変形が起こらない。誤差率（ＢＬＥＲ）及びマークの長さの統計的変動（ジッター）もまた、誤差
のない記録及び再生を、広範囲の速度で達成することができるように、通常の記録速度及び高速の記録速度の両方で低い。高速の記録速度でさえも実質的に排除はなく、書き込み媒体の記録は、誤差の修正により減速されない。この利点は、６００〜７００nm（好ましくは６３０〜６９０nm）の範囲全体にわたって得られるが、６４０〜６８０nm、とりわけ６５０〜６７０nm、特に６５８±５nmで特に特徴的である。
【００８７】
好適な基材は、例えば、ガラス、鉱物、セラミックス、及び熱硬化性又は熱可塑性プラスチックである。好ましい支持体は、ガラス又はホモ−又はコポリマープラスチックである。好適なプラスチックは、例えば、熱可塑性ポリカーボネート、ポリアミド、ポリエステル、ポリアクリレート及びポリメタクリレート、ポリウレタン、ポリオレフィン、ポリ塩化ビニル、ポリフッ化ビニリデン、ポリイミド、熱硬化性ポリエステル、及びエポキシ樹脂である。基材は、純粋な形態であることができるか、又は慣用の添加剤、例えば、ＪＰ０４／１６７２３９において記録層に光安定性を提供するために提案されているような、ＵＶ吸収剤又は染料を含んでもよい。後者の場合、支持基材に添加される染料が、記録層の染料に対して少なくとも１０nm、好ましくは少なくとも２０nm浅色シフトした最大吸収を有することが有利であることがある。
【００８８】
基材は、書き込み又は読み取り波長の入射光の少なくとも９０％が透過できるように、有利には少なくとも６００〜７００nmの（好ましくは上記で示された）範囲の少なくとも一部分が透明である。基材は、好ましくは被覆側面において、溝深さ５０〜５００nm、溝幅０．２〜０．８μm、及び２回転する間のトラックピッチ０．４〜１．６μmを有する、特に溝深さ１００〜２００nm、溝幅０．３μm、及び２回転する間のピッチ０．６〜０．
８μmを有する螺旋溝誘導を有する。記録層は、有利には、溝の深さに応じて溝の中及び
外側で異なる厚さであり、溝の中の記録層の厚さは、通常、外側よりも約２〜２０×大きく、典型的には、溝の中は外側よりも５〜１０×大きい。記録層は、また、溝の中でのみ存在することもできる。
【００８９】
したがって本発明の記憶媒体は、有利には、現在慣用の最小ピット長さの０．４μm及
びトラックピッチの０．７４μmを有するＤＶＤ媒体の光学記録層に特に適している。既
知の媒体に対する記録速度の増大は、同期式記録、又は特殊効果のため、優れた画像品質のビデオシーケンスのさらなる高速記録を可能にする。
【００９０】
記録層は、式（Ｉ）、（ＩＩ）又は（ＩＩＩ）の単一の化合物を含む代わりに、例えば、本発明の金属アゾ染料を２、３、４又は５つ有するそのような化合物の混合物を代替的に含んでもよい。混合物、例えば、異性体又は同族体の混合物、並びに異なる構造の混合物を使用することにより、多くの場合、溶解度を増加することができ、及び／又は不定形含有量を向上させることができる。所望であれば、イオン対化合物の混合物は、異なるアニオン、異なるカチオン、又は異なるアニオンと異なるカチオンの両方を有してもよい。
【００９１】
安定性の更なる増強のため、所望であれば、既知の安定剤を慣用の量で、例えば、光安定剤としてＪＰ０４／０２５４９３で記載されたニッケルジチオレートを添加することも可能である。
【００９２】
記録層は、式（Ｉ）、（ＩＩ）若しくは（ＩＩＩ）の化合物又はこのような化合物の混合物を、有利には、屈折率に実質的に影響を及ぼすために十分な量、例えば、少なくとも１０重量％、好ましくは少なくとも３０〜７０重量％、特に少なくとも４０〜６０重量％含む。記録層は、とりわけ有用には、式（Ｉ）、（ＩＩ）若しくは（ＩＩＩ）の化合物又は複数のこのような化合物の混合物を主要成分として含むことができるか、或いは式（Ｉ）、（ＩＩ）若しくは（ＩＩＩ）の化合物の１個以上から独占的に構成されるか、又は実質的に構成されてよい。
【００９３】
更なる慣用の構成成分、例えば、他の発色団（例えば、３００〜１０００nmの最大吸収を有するもの）、ＵＶ吸収剤及び／又は他の安定剤、1Ｏ2−、三重−又はルミネセンス消光剤、溶融点降下剤、分解促進剤、或いは光学記録媒体について既に記載されている他の任意の添加剤、例えば、被膜形成剤が可能である。
【００９４】
記録層が更なる発色団を含む場合、そのような発色団は、原則的に、記録している間にレーザー放射により分解又は変更されうるあらゆる染料であってよいか、又はレーザー照射に対して不活性であってもよい。更なる発色団がレーザー放射により分解又は変更される場合、これは、レーザー放射の吸収により直接的に実施されるか、又は本発明の式（Ｉ）、（ＩＩ）若しくは（ＩＩＩ）の化合物の分解、例えば熱的な分解により間接的に誘導されることができる。
【００９５】
当然ではあるが、更なる発色団又は着色安定剤は、記録層の光学的特性に影響を与えることがある。したがって、光学的特性が、本発明の式（Ｉ）、（ＩＩ）若しくは（ＩＩＩ）の化合物と可能な限り一致するか、又は可能な限り異なるか、或いは更なる発色団の量が少量に保持される、更なる発色団又は着色安定剤の使用が好ましい。
【００９６】
本発明の式（Ｉ）、（ＩＩ）若しくは（ＩＩＩ）の化合物と可能な限り一致する光学的特性を有する更なる発色団が使用される場合、好ましくは、これは最長波長吸収側面の範囲に適用されるべきである。好ましくは、更なる発色団及び式（Ｉ）、（ＩＩ）又は（ＩＩＩ）の化合物の反転点の波長は、最大４０nm、特に最大２０nm、とりわけ最大１０nm離れている。この場合、更なる発色団として既知の記録剤を使用することが可能であり、その作用が式（Ｉ）、（ＩＩ）又は（ＩＩＩ）の化合物により相乗的に向上されるか又は高められることが可能になるように、更なる発色団及び式（Ｉ）、（ＩＩ）又は（ＩＩＩ）の化合物は、レーザー放射に対して同様の挙動を示すべきである。
【００９７】
本発明の式（Ｉ）、（ＩＩ）若しくは（ＩＩＩ）の化合物と可能な限り異なる光学的特性を有する更なる発色団又は着色安定剤が使用される場合、これらは、有利には、式（Ｉ）、（ＩＩ）又は（ＩＩＩ）の染料に対して浅色若しくは深色シフトしている最大吸収を有している。その場合、最大吸収は好ましくは少なくとも５０nm、特に少なくとも１００nm離れている。その例は、式（Ｉ）、（ＩＩ）又は（ＩＩＩ）の染料に対して浅色シフトしているＵＶ吸収剤であるか、又は式（Ｉ）、（ＩＩ）又は（ＩＩＩ）の染料に対して深色シフトしている着色安定剤であり、例えば、ＮＩＲ又はＩＲ範囲にある最大吸収を有する。他の染料は、また、色分け識別、カラーマスキング（「ダイアモンド染料」）又は記録層の美的外観の目的のために添加されることもできる。これら全ての場合において、更なる発色団又は着色安定剤の光及びレーザー照射に対する挙動は、好ましくは可能な限り不活性であるべきである。
【００９８】
別の染料が式（Ｉ）、（ＩＩ）又は（ＩＩＩ）の化合物の光学特性を変更するために添加される場合、その量は達成される光学特性により左右される。当業者は、所望の結果が得られるまで式（Ｉ）、（ＩＩ）又は（ＩＩＩ）の化合物に対する追加の染料の率を変えることに困難を見出すことはほとんどないであろう。
【００９９】
発色団又は着色安定剤が他の目的で使用される場合、その量は、好ましくは、６００〜７００nmの範囲の記録層の吸収全体に対する寄与が最大２０％、好ましくは最大１０％であるほどに少量であるべきである。そのような場合には、追加の染料又は安定剤の量は、有利には、記録層に基づき最大５０重量％、好ましくは最大１０重量％である。
【０１００】
式（Ｉ）、（ＩＩ）又は（ＩＩＩ）の化合物に加えて場合により記録層に使用すること
ができる更なる発色団は、例えば、シアニン及びシアニン金属錯体（ＵＳ−５９５８６５０）、スチリル化合物（ＵＳ−６１０３３３１）、オキソノール染料（ＥＰ−Ａ−８３３３１４）、アゾ染料及びアゾ金属錯体（ＪＰ−Ａ−１１／０２８８６５）、フタロシアニン（ＥＰ−Ａ−２３２４２７、ＥＰ−Ａ−３３７２０９、ＥＰ−Ａ−３７３６４３、ＥＰ−Ａ−４６３５５０、ＥＰ−Ａ−４９２５０８、ＥＰ−Ａ−５０９４２３、ＥＰ−Ａ−５１１５９０、ＥＰ−Ａ−５１３３７０、ＥＰ−Ａ−５１４７９９、ＥＰ−Ａ−５１８２１３、ＥＰ−Ａ−５１９４１９、ＥＰ−Ａ−５１９４２３、ＥＰ−Ａ−５７５８１６、ＥＰ−Ａ−６００４２７、ＥＰ−Ａ−６７６７５１、ＥＰ−Ａ−７１２９０４、ＷＯ−９８／１４５２０、ＷＯ−００／０９５２２、ＣＨ−６９３／０１）、ポルフィリン及びアザポルフィリン（ＥＰ−Ａ−８２２５４６、ＵＳ−５９９８０９３）、ジピロメテン染料及びその金属キレート化合物（ＥＰ−Ａ−８２２５４４、ＥＰ−Ａ−９０３７３３）、キサンテン染料及びその金属錯体塩（ＵＳ−５８５１６２１）又は二次酸化合物（ＥＰ−Ａ−５６８８７７）、或いはオキサジン、ジオキサジン、ジアザスチリル、ホルマザン、アントラキノン又はフェノチアジンであり、 このリストは、決して網羅的ではなく、当業者は
、リストに更なる既知の染料が含まれると解釈するであろう。
【０１０１】
特に好ましくは追加の発色団は、特にシアニン及びキサンテンである。シアニンのうち、好ましいものは、ベンゾインドカルボシアニンであり、キサンテンでは、特にローダミンである、
【０１０２】
しかし、着色安定剤でなければ、追加の発色団を加えないことがとりわけ好ましい。
【０１０３】
安定剤又は蛍光消光剤は、例えば、Ｎ−若しくはＳ−含有エノラート、フェノラート、ビスフェノラート、チオラート又はビスチオラートの金属錯体、又はアゾ、アゾメチン若しくはホルマザン染料の金属錯体、例としては（登録商標）Irgalan Bordeaux EL (Ciba Spezialitatenchemie AG)、（登録商標）Cibafast N3 (Ciba Spezialitatenchemie AG)又は同様の化合物、ヒンダードフェノール及びその誘導体（また場合によりアニオンＸ-と
して）、例としては（登録商標）Cibafast AO (Ciba Spezialitatenchemie AG)、７，７
′，８，８′−テトラシアノキノジメタン（ＴＣＮＱ）及びその化合物（場合により、電荷移動錯体のアニオンとして）、ヒドロキシフェニル−トリアゾール若しくは−トリアジン、又は他のＵＶ吸収剤、例としては（登録商標）Cibafast W 又は（登録商標）Cibafast P (Ciba Spezialitatenchemie AG)、或いはヒンダードアミン（ＴＥＭＰＯ又はＨＡＬ
Ｓ、またニトロキシド又はＮＯＲ−ＨＡＬＳ、また場合によりアニオンＸ-として）であ
る。
【０１０４】
そのような構造の多くは、例えば、ＵＳ−５２１９７０７、ＪＰ−Ａ−０６／１９９０４５、ＪＰ−Ａ−０７／７６１６９又はＪＰ−Ａ−０７／２６２６０４から既知であり、それらのうちの幾つかは、光学記録媒体とも関連がある。これらは、例えば、上記で開示された金属錯体アニオンの塩と任意の所望のカチオン、例えば、上記で開示されたカチオンとであってもよい。
【０１０５】
また適切なものは、中性金属錯体、例えば、ＥＰ０８２２５４４、ＥＰ０８４４２４３、ＥＰ０９０３７３３、ＥＰ０９９６１２３、ＥＰ１０５６０７８、ＥＰ１１３０５８４又はＵＳ６１６２５２０で開示された金属錯体であり、例えば下記であり、
【０１０６】
【化２３】
2006526516.tif 000023
【０１０７】
他の既知の金属錯体は、例えば、下記式の化合物により示される。
【０１０８】
【化２４】
2006526516.tif 000024
【０１０９】
当業者は、どの添加剤のどのような濃度がどの目的に特に適切であるかを他の光学情報媒体から知るか、又は容易に確認するであろう。添加剤の好適な濃度は、例えば、式（Ｉ）、（ＩＩ）又は（ＩＩＩ）の記録媒体に基づき０．００１〜１０００重量％、好ましくは１〜５０重量％である。
【０１１０】
本発明の記録媒体は、式（Ｉ）、（ＩＩ）又は（ＩＩＩ）の化合物を含むことに加えて、塩、例えば、塩化アンモニウム、ペンタデシルアンモニウムクロリド、塩化コバルト（ＩＩ）、塩化ナトリウム、硫酸ナトリウム、ナトリウムメチルスルホネート又はナトリウムメチルスルフェートを追加的に含んでもよく、そのイオンは、例えば、使用される成分に由来してもよい。存在する場合、追加の塩は、好ましくは記録層の全重量に基づき２０重量％までの量で存在する。
【０１１１】
反射層に好適な反射材料には、特に、記録及び再生に使用されるレーザー照射の良好な反射を提供する金属が挙げられ、例えば、化学元素周期表の主要なＩＩＩ、ＩＶ及びＶ族、並びに亜族の金属である。Ａｌ、Ｉｎ、Ｓｎ、Ｐｂ、Ｓｂ、Ｂｉ、Ｃｕ、Ａｇ、Ａｕ、Ｚｎ、Ｃｄ、Ｈｇ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｆｅ、Ｃｏ、Ｎｉ、Ｒｕ、Ｒｈ、Ｐｄ、Ｏｓ、Ｉｒ、Ｐｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ及びＬｕ、並びにこれらの合金が特に適している。特に好ましいものは、高い反射率と容易な製造により、アルミニウム、銀、銅、金又はこれらの合金の反射層である。
【０１１２】
保護層に好適な材料には、主に、プラスチックが挙げられ、これは、支持体に薄層で適用されるか、又は最上層に直接か、若しくは接着層の助けを借りて適用される。良好は表面特性を有する機械的及び熱的に安定なプラスチックを選択することが有利であり、これは、例えば、書き込みにより更に改変されてよい。プラスチックは、熱硬化性又は熱可塑性のプラスチックであってよい。好ましくは、放射線硬化（例えば、ＵＶ放射線を使用す
る）保護層であり、これは特に簡単であり、製造するのに経済的である。多種多様な放射線硬化材料が既知である。放射線硬化モノマー及びオリゴマーの例は、ジオール、トリオール及びテトラオールのアクリレート及びメタクリレート、アミノ基の少なくとも２つのオルト位置でＣ1〜Ｃ4アルキル基を有する芳香族テトラカルボン酸及び芳香族ジアミンのポリイミド、並びにジアルキルマレインイミジル基、例えば、ジメチルマレインイミジル基を有するオリゴマーである。
【０１１３】
本発明の記録媒体は、また、追加の層、例えば、干渉層を有してもよい。また、複数（例えば、２、３、４又は５個）の記録層を有する記録媒体を構築することも可能である。構造及びそのような材料の使用は当業者に既知である。存在する場合、干渉層は、好ましくは、記録層と反射層の間、及び／又は記録層と基材の間に配置され、誘電材料、例えば、ＥＰ３５３３９３に記載されているＴｉＯ2、Ｓｉ3Ｎ4、ＺｎＳ又はシリコーン樹脂か
ら構成される。
【０１１４】
本発明の記録媒体は、それ自体既知の方法により製造することができ、使用される材料及びその作用に応じて多様な被覆法を利用することが可能である。
【０１１５】
好適な被覆法は、例えば、浸漬、流し込み、はけ塗、ブレード塗布及びスピンコーティング、並びに高真空下で実施される蒸着法である。例えば、流し込み法が使用される場合、一般に有機溶媒中の溶液が使用される。溶媒が使用される場合、使用される支持体がこれらの溶媒に感受性がないように注意すべきである。好適な被覆法及び溶媒は、例えば、ＥＰ−４０１７９１で記載されている。
【０１１６】
記録層は、好ましくはスピンコーティングによる染料溶液の適用により適用され、満足できると判明した溶媒は、特に、アルコール、例えば、２−メトキシエタノール、ｎ−プロパノール、イソプロパノール、イソブタノール、ｎ−ブタノール、１−メトキシ−２−プロパノール、アミルアルコール若しくは３−メチル−１−ブタノール、又は好ましくはフッ素化アルコール、例えば、２，２，２−トリフルオロエタノール若しくは２，２，３，３−テトラフルオロ−１−プロパノール、及びこれらの混合物である。他の溶媒又は溶媒混合物もまた使用することができ、例えば、ＥＰ−Ａ−５１１５９８及びＥＰ−Ａ−８３３３１６で記載される溶媒混合物である。エーテル類（ジブチルエーテル）、ケトン類（２，６−ジメチル−４−ヘプタノン、５−メチル−２−ヘキサノン）、エステル類（例えば、ＷＯ−０３／０９８６１７で既知の乳酸エステル）又は飽和若しくは不飽和の炭化水素類（トルエン、キシレン又はＷＯ−０３／０３４１４６で記載されているtert−ブチル−ベンゼン及び同様の化合物）は、また、場合により混合物（例えば、ジブチルエーテル／２，６−ジメチル−４−ヘプタノン）又は混合成分の形態ででも使用することもできる。
【０１１７】
スピンコーティングの当業者は、選択した固体成分を含有する、高品質であり、同時に費用効率の高い記録層を得られる溶媒又は溶媒混合物を発見するために、一般に、慣用の全ての溶媒、並びに二成分及び三成分混合物を日常的に試すことになる。実施される実験の数を最小限にすることができるように、プロセス工学の既知の方法をそのような最適化工程に使用することもできる。
【０１１８】
したがって本発明は、また、有機溶媒中の式（Ｉ）、（ＩＩ）又は（ＩＩＩ）の化合物の溶液を、窪みを有する基材に適用する、光学記録媒体の製造方法に関する。適用は好ましくはスピンコーティングにより実施される。
【０１１９】
金属反射層の適用は、好ましくはスパッタリング、真空下での蒸着又は化学蒸着（ＣＶＤ）により実施される。スパッタリング技術は、支持体への高度な接着を考慮すると、金
属反射層の適用に特に好ましい。そのような技術は既知であり、専門家用文献（例えば、J.L. Vossen and W. Kern, "Thin Film Processes", Academic Press, 1978）に記載されている。
【０１２０】
本発明の記録媒体の構造は、主に読み取り方法により左右され、知られている作用原則には、転送又は好ましくは反射の変化の測定が挙げられるが、例えば、転送又は反射の代わりに蛍光を測定することも知られている。
【０１２１】
記録材料が反射を変化させるように構成される場合、例えば、下記の構造を使用することができる：透明支持体／記録層（場合により多層）／反射層及び適宜に保護層（必ずしも透明である必要はない）、又は支持体（必ずしも透明である必要はない）／反射層／記録層及び適宜に透明な保護層。最初の場合は、光は支持体側から入射するが、後者の場合は、放射線は記録層側から、又は適切で有れば保護層側から入射する。両方の場合において、光検出器が光源と同じ側に配置されている。本発明で使用される記録材料の最初に記述された構造が一般に好ましい。
【０１２２】
記録材料が光の転送を変化させるように構成される場合、例えば、下記の異なる構造が考慮される：透明支持体／記録層（場合により多層）及び適宜に透明な保護層。記録及び読み取り用の光は、支持体側から、又は記録層側から、又は適切で有れば保護層側から入射することができ、この場合の光検出器は、常に反対側に配置されている。
【０１２３】
好適なレーザーは、６００〜７００nmの波長を有するものであり、例えば、６０２、６１２、６３３、６３５、６４７、６５０、６７０又は６８０nmの波長を有する市販のレーザーであり、特に半導体レーザーであり、例としては特に約６３５、６５０又は６５８nmの波長を有するＧａＡｓＡｌ、ＩｎＧａＡｌＰ又はＧａＡｓレーザーダイオードである。記録は、例えば、マークの長さに従ってレーザーを調節し、記録層に放射の焦点を合わせながら、それ自体既知の方法によりポイント毎に実施される。使用に好適であるかもしれない他の方法も現在開発されていることが、専門家用の文献から知られている。
【０１２４】
本発明の方法は、極めて良好な機械及び熱安定性、高い光安定性及び鮮明なピット境界領域により顕著である、優れた信頼性及び安定性を有する情報の記憶を可能にする。特に有利な点としては、高いコントラスト、低いジッター及び驚くほど高い信号対雑音比が挙げられ、優れた読み取りが達成される。高い記憶容量は、ビデオ及びマルチメディアの分野において特に貴重である。
【０１２５】
情報の読み取りは、例えば、"CD-Player und R-DAT Recorder" (Claus Biaesch-Wiepke, Vogel Buchverlag, Wurzburg 1992)で記載されたように、レーザー放射を使用して吸収又は反射の変化を記録する、それ自体既知の方法に従って実施される。
【０１２６】
本発明の情報含有媒体は、特にＷＯＲＭ型の光学情報材料である。例えば、再生専用ＤＶＤ（デジタル多用途ディスク）として、コンピューター用記憶物質として、又は識別及び保安用カードとして、又は回析光学要素、例えばホログラムの製造に使用することができる。
【０１２７】
したがって本発明は、また、本発明の記録媒体を使用する、情報の光学的記録、記憶及び再生に関する。記録及び／又は再生は、６００〜７００nmの範囲、好ましくは既に示されているような範囲の波長で有利に実施される。
【０１２８】
本発明は、また、新規である限り、本発明で使用される化合物に関する。したがって本発明は、また、Ｒ2が、Ｏ-、Ｓ-、Ｎ-ＣＯＲ11、Ｎ-ＣＯＯＲ9、Ｎ-ＣＯＮＲ12Ｒ13又は
Ｎ-ＣＮである、式（ＩＩ）又は（ＩＩＩ）の化合物、或いはそのメソメリー的又は互変
異性形態に関する。
【０１２９】
下記の実施例は本発明をより詳細に説明する（全ての百分率は特に指示のない限り重量による）。
【０１３０】
実施例１：  ２−アミノ−５−ニトロフェノール４９．８ｇを、エタノール７５０ml中の３７％塩酸溶液７５．０mlに加えた。０〜５℃に冷却した後、４M亜硝酸ナトリウム水溶
液７９．５mlを３０分かけて導入した。黄色の懸濁液を０〜５℃で１時間撹拌し、次に水６００ml中のレゾルシノール３３ｇの冷溶液を、ｐＨ９．５〜１０で３０分以内に滴加した。ｐＨは、５M水酸化ナトリウム溶液１６５mlを同時に滴加することにより、その値に
調整した。暗紫色の懸濁液を得て、それを１時間撹拌して反応を完了させた後、４M塩酸
で中和し、濾過した。残渣を水で洗浄し、５０〜５５℃／２〜５・１０3Ｐａで４８時間
乾燥した。下記式の褐色粉末７９．７ｇを得た。
【０１３１】
【化２５】
2006526516.tif 000025
【０１３２】
実施例２：  実施例１と同様にして、下記式の褐色粉末２１．３ｇを得た。
【０１３３】
【化２６】
2006526516.tif 000026
【０１３４】
実施例３：  実施例１の生成物１８．２ｇをエタノール３００mlに７０℃で溶解した。酢酸コバルト（ＩＩ）四水和物７．５ｇを赤色溶液に加えると、色が赤色から紫色に変わった。７０℃で２時間後、混合物を５０℃に冷却し、濾過により透明にした。ヘキサン１５００mlを濾液に２３℃でゆっくりと加え、沈殿物を濾取した。残渣をプロパノールで洗浄し、８５℃／１Ｐａで１２時間乾燥して、下記構造の黒色粉末１２．５ｇを得た。
【０１３５】
【化２７】
2006526516.tif 000027
【０１３６】
この生成物は、微量の溶媒を含有し、クロマトグラフィー（シリカゲル３２−６３、Ｃ
Ｂ０９３３２−２２／Brunschwig Chemie、溶離剤：酢酸エチル／イソプロパノール／酢
酸／水  １２：３：１：１  vol/vol）により精製することができた。
1Ｈ−ＮＭＲ：８．４８／８．５１（ｄ），７．８０／７．８３（ｄ），７．６１／７．
６４（ｄ），７．４０（ｓ），６．３９／６．４２（ｄ），６．０５（ｓ）；
Ｒf：０．７８紫色（シリカゲル、酢酸ブチル／ピリジン／水  ８：８：３  vol/vol）；コバルト：１２．１％（理論値１２．５７％）
ＵＶ／ＶＩＳ（エタノール）：λMAX＝５４５nm／ε＝２９１００；
ＮａＯＨの添加：λMAX＝５７３nm／ε＝４９４００。
【０１３７】
実施例４：  手順は実施例３と同様であるが、実施例２の生成物４．１ｇを実施例１の生成物の代わりに使用して、下記構造の黒色粉末１．３ｇを得た。
【０１３８】
【化２８】
2006526516.tif 000028
【０１３９】
この生成物は、微量の溶媒を含有し、クロマトグラフィー（シリカゲル３２−６３、ＣＢ０９３３２−２２／Brunschwig Chemie、溶離剤：酢酸エチル／イソプロパノール／酢
酸／水  １２：３：１：１  vol/vol）により精製することができた。
1Ｈ−ＮＭＲ：９．１０（ｓ）．７．９５；７．９８（ｄ）．７．７９／７．８２（ｄ）
．  ６．６８：６．７１（ｄ）．６．３１；６．３４（ｄ），６．００（ｓ）；
Ｒf：０．７８橙色（シリカゲル、酢酸ブチル／ピリジン／水  ８：８：３  vol/vol）；コバルト：１２．３％（理論値１２．５７％）
ＵＶ／ＶＩＳ（エタノール）：λMAX＝４７９nm／ε＝２９６００；
ＮａＯＨの添加：λMAX＝５２５nm／ε＝４４０００。
【０１４０】
実施例５：  手順は、実施例３と同様であるが、実施例１の生成物１２．１ｇ及び酢酸ニッケル（ＩＩ）四水和物を酢酸コバルト四水和物の代わりに使用して、下記式の暗褐色の粉末６．６ｇを得た。
【０１４１】
【化２９】
2006526516.tif 000029
【０１４２】
ＵＶ／ＶＩＳ（エタノール）：λMAX＝５３３nm／ε＝４３５００；
ＮａＯＨの添加：λMAX＝５８０nm／ε＝５４２００。
【０１４３】
比較例１：  ＵＳ−６１６８８４３に従って化合物２を調製した。
【０１４４】
【化３０】
2006526516.tif 000030
【０１４５】
実施例６〜７＋比較例２：  実施例３及び４、並びに比較例それぞれの化合物１．０重量％を１−プロパノールに溶解し、ポリカーボネート平面基材にスピンコーティングにより塗布した。固体層の光学パラメーターは、ＥＴＡスペクトル反射／転送試験機（Steag ETA-Optik GmbH）により決定した。
【０１４６】
【表１】
2006526516.tif 000031
【０１４７】
本発明の化合物を使用すると、固体で確認された屈折率は、比較化合物の場合よりも驚くほど有意に高かった。
【０１４８】
実施例８：  ２−エトキシ−エタノール１９．６ｇ及びｎ−プロパノール５９．０ｇ中の実施例３の化合物０．４５ｇ及び実施例４の化合物１．３５ｇの溶液を、孔径０．２μm
のテフロンフィルターを通して濾過し、１５００回転／分のスピンコーティングにより、直径１２０mmの溝付きポリカーボネートディスク（溝深さ：１９０nm、溝幅：２９０nm、トラックピッチ０．７４μm）に０．６mm厚で塗布した。回転速度を上げて、過剰量の溶
液を振り落とした。溶媒を蒸発させると、染料が、均一で不定形の固体層の形態で後に残った。乾燥を、空気循環炉中、７０℃（１０分間）で実施した。真空被覆装置（Twister,
Balzers Unaxis）で、次に６０nm厚銀層を噴霧により記録層に塗布した。次にＵＶ硬化
性感光性ポリマー（（商標）650-020, DSM）の６μm厚保護層をそれにスピンコーティン
グにより塗布した。記録支持体は６５８nmで良好な反射率を有した。市販の記録装置（Pioneer A03 DVD-R(G)）において、波長６５８nmのレーザーダイオードをレーザー出力９．８mWで使用して、マークを３．５m・s-1の速度で書き込んだ。
【０１４９】
実施例９〜１０：  手順は実施例８と同様であるが、実施例４又は５の化合物を実施例３の生成物の代わりに使用した。
【０１５０】
実施例１１：  実施例２の生成物４．１３ｇを水２００ml中で撹拌し、２０％炭酸ナトリウム水溶液２７．０ml、続いて１５％水酸化ナトリウム溶液１．８mlにより５０℃で溶解した。次に５０〜６０℃で、１M酢酸コバルト溶液７．０mlによる滴定を１時間以内に実
施し（黄色／橙色から赤色に変わった）、ｐＨ値は、１５％水酸化ナトリウム溶液０．４mlにより８．５〜９で一定に保持した。次にＮａＣｌ  ４０ｇを加え、２３℃に冷却した後、ｐＨ値を２NＨＣｌ  ６．０mlにより８．５に調整し、次に撹拌を２時間実施した。
沈殿した生成物を濾取し、１０％ＮａＣｌ溶液５００mlで洗浄し、７０℃／１Paで１２時間乾燥した。下記式の粗生成物８．３ｇを得て、
【０１５１】
【化３１】
2006526516.tif 000032
【０１５２】
それを所望で有ればｎ−プロパノールから再結晶することができる。
【０１５３】
実施例１２：  前記の実施例と同様にして、下記式の化合物を得た。
【０１５４】
【化３２】
2006526516.tif 000033
【０１５５】
実施例１３：  前記の実施例と同様にして、下記式の化合物を得た。
【０１５６】
【化３３】
2006526516.tif 000034
【０１５７】
実施例１４：  １−メトキシ−２−プロパノール９４ｇ及びシクロペンタノール３ｇ中の下記式：
【０１５８】
【化３４】
2006526516.tif 000035
【０１５９】
の化合物２ｇの溶液を、孔径０．２μmのテフロンフィルターを通して濾過し、１８００
回転／分のスピンコーティングにより、直径１２０mmを有する０．６mm厚の溝付きポリカーボネートディスク（溝深さ；１７０nm、溝幅：３３０nm、トラックピッチ０．７４μm
）の表面に塗布した。回転速度を上げて、過剰量の溶液を振り落とした。溶媒を蒸発させると、染料が、均一で不定形の固体層の形態で後に残った。乾燥を、空気循環炉中、７０℃（２０分間）で実施した。光学値は良好であった（ｎ658＝２．４７／ｋ658＝０．０５６）。真空被覆装置（Twister, Balzers Unaxis）で、次に８０nm厚銀層を噴霧により記
録層に塗布した。次にＵＶ硬化性感光性ポリマー（（商標）650-020, DSM）の保護層をそれにスピンコーティングにより塗布した。記録支持体は６５８nmで４６％の反射率を有した。市販の試験装置（DDU-1000, Pulstec Japan）において、波長６５８nmのレーザーダ
イオードを使用して、速度３．５m・s-1及び出力８．７mWでマークを活性層に書き込んだ。次に、市販の試験装置（DVD Pro, Audio Dev）により、次の動的パラメーターを決定した：ＤＴＣジッター７．５％、Ｒ１４Ｈ  ４６％、Ｉ１４／Ｉ１４Ｈ  ０．５７；非対称７．８％。媒体は特に高い感受性を示した。
【０１６０】
実施例１５：  手順は実施例１４と同様であるが、下記式：
【０１６１】
【化３５】
2006526516.tif 000036
【０１６２】
の化合物を使用して、同様に良好な結果を得た。
【０１６３】
実施例１６〜１７：  手順は実施例１４及び１５と同様であるが、実施例３及び４のアニオンの代わりに、実施例１２及び１３のアニオンを使用した。
【０１６４】
実施例１８：  １−メトキシ−２−プロパノール９３．０ｇ及び２−エトキシエタノール５．０ｇ中の下記式：
【０１６５】
【化３６】
2006526516.tif 000037
【０１６６】
の化合物２．０ｇの溶液を、孔径０．２μmのテフロンフィルターを通して濾過し、１５
００回転／分のスピンコーティングにより、直径１２０mmを有する０．６mm厚の溝付きポリカーボネートディスク（溝深さ；１７０nm、溝幅：３３０nm、トラックピッチ０．７４μm）の表面に塗布した。回転速度を上げて、過剰量の溶液を振り落とした。溶媒を蒸発
させると、染料が、均一で不定形の固体層の形態で後に残った。乾燥を、空気循環炉中、７０℃（２０分間）で実施した。真空被覆装置（Twister, Balzers Unaxis）で、次に８
０nm厚銀層を噴霧により記録層に塗布した。次にＵＶ硬化性感光性ポリマー（（商標）650-020, DSM）の保護層をそれにスピンコーティングにより塗布した。記録支持体は６５８nmで良好な反射率を有した。市販の記録装置（Pioneer A03 DVD-R(G)）において、波長６５８nmのレーザーダイオードをレーザー出力１１．２mWで使用して、３．５m・s-1の速度でマークを書き込んだ。次に、市販の試験装置（DVD Pro, Audio Dev）により、次の動的パラメーターを決定した：ＤＴＣジッター、Ｒ１４Ｈ、Ｉ１４／Ｉ１４Ｈ。
【０１６７】
実施例１９〜２４：  手順は実施例８、１４、１５、１６、１７及び１８と同様であるが、書き込み速度７．０m・s−1（２×）を３．５m・s−1（１×）の代わりに使用した。結果は満足から良までであった。
【０１６８】
実施例２５〜２９：  手順は実施例１４、１５、１６、１７及び１８と同様であるが、書き込み速度１４．０m・s−1（４×）を３．５m・s−1（１×）の代わりに使用した。結果
は、特にＤＶＤ−Ｒ規格に適合する媒体の場合で、優であった。
【０１６９】
実施例３０：  手順は前記実施例同様であるが、下記式：
【０１７０】
【化３７】
2006526516.tif 000038
【０１７１】
の化合物を使用した。
【０１７２】
極めて良好な試験結果を、書き込み速度３．５m・s-1（１×）〜１４．０m・s-1（４×）で得た。固体層の光学パラメーターは、ＥＴＡスペクトル反射／転送試験機（Steag ETA-Optik GmbH）により決定した。
【０１７３】
【表２】
2006526516.tif 000039
【０１７４】
市販の試験装置（DDU-1000, Pulstec Japan）において、波長６５８nmのレーザーダイ
オードを使用して、速度３．５m・s-1（１×）及び１４m・s-1（４×）でマークを活性層に書き込んだ。次に、市販の試験装置（DVD Pro, Audio Dev）により、次の動的パラメーターを決定した：データ−クロックジッター、Ｒ１４Ｈ、Ｉ１４／Ｉ１４Ｈ、非対称。
【０１７５】
【表３】
2006526516.tif 000040
【０１７６】
実施例３１：  ９７％２−アミノ−５−ニトロチアゾール６０．０ｇを、撹拌しながら５０％（vol）硫酸８８０mlに２３℃で溶解した。明褐色の溶液を−１０℃に冷却した。４
０分間かけて、４N亜硝酸ナトリウム水溶液１００mlを加えた。今は暗青緑色の溶液を、
−１０〜−８℃で更に１５分間撹拌した。その間、レゾルシノール４８ｇをエタノール４００mlに溶解し、−１０〜−１５℃に冷却した。次に得られた溶液をジアゾニウム溶液にゆっくりと加えた。直ちに濃厚の暗赤色沈殿物が形成され、温度が約０℃に上昇した。次に反応混合物を０〜５℃で更に２時間撹拌し、水５００mlで希釈し、吸引により濾過した。吸引濾過物質を水４リットルで洗浄し、６０℃／１０3Paで２４時間乾燥して、赤褐色
の下記式の生成物７８ｇを得た。
【０１７７】
【化３８】
2006526516.tif 000041
【０１７８】
1H-NMR [ppm]: 8.87 (s, Ha); 6.46 (s, Hb); 6.49/6.52 (d, Hc); 7.71/7.74 (d, Hd).
【０１７９】
実施例３２：  実施例３１の化合物２５ｇをジメチルアセトアミド１００mlに導入し、２３℃で撹拌した。次に酢酸コバルト（ＩＩ）四水和物１２．７ｇを加えた。両方の出発物質をゆっくりと溶解し、ほぼ黒色の溶液が形成され、それを室温で３時間撹拌した。その後の時点で暗赤色の沈殿物が形成され、それを、ブブナーフィルターを通して吸引により濾過し、ジメチルアセトアミド２０mlで洗浄した。吸引濾過物質を、メタノール１．２リットル中に撹拌しながら懸濁した。酢酸ナトリウム（無水）１０ｇを添加した後、反応混合物を６０〜６５℃に加熱し、その温度で濾過により透明にした。濾液を、ロータリーエバポレーターを使用して２００mlに濃縮し、５〜１０℃に冷却すると、その時点で結晶化が始まった。沈殿物を吸引により濾過し、温度０〜５℃のメタノール５０mlで洗浄した。５０〜５５℃／１０3Paで乾燥して、ほぼ暗色の下記式の生成物１５ｇを得た。
【０１８０】
【化３９】
2006526516.tif 000042
【０１８１】
1H-NMR [ppm]: 7.99 (s, Ha); 5.32 (s, Hb); 6.22/6.25 (d, Hc); 7.81/7.85 (d, Hd).
【０１８２】
実施例３３：  実施例３２の化合物１．５ｇを１−メトキシ−２−プロパノール９８．５ｇに溶解し、テフロンフィルター０．２μmを通して濾過した。次に染料溶液を１．２mm
厚の平面ポリカーボネートディスク（直径１２０mm）に２５０回転／分で塗布し、回転速度を１２００回転／分に上げると、過剰溶液が振り落とされ、均一の固体層が形成された。乾燥した後、固体層は、５４７nmで光学密度０．６４を有した。光学測定システム（ETA-RT, STEAG ETA-Optik）を使用して、層厚及び複合屈折率を決定した。６５８nmにおい
て、染料層は、厚さ４７．７nm、屈折率ｎ２．４９、及び吸光係数ｋ０．０７２を有した
。図１は、波長の関数として屈折率ｎを示す。図２は、波長の関数として吸光係数ｋを示す。
【０１８３】
実施例３５：  手順は実施例３４と同様であるが、下記式の着色剤を使用した。
【０１８４】
【化４０】
2006526516.tif 000043
【０１８５】
実施例３６：  手順は実施例３４と同様であるが、下記式の着色剤を使用した。
【０１８６】
【化４１】
2006526516.tif 000044
【０１８７】
実施例３７〜４２：  手順は実施例３４と同様であるが、下記の実施例３４、３５及び３６の化合物の混合物を使用した。
【０１８８】
【表４】
2006526516.tif 000045
【０１８９】
実施例４３：  実施例３２の化合物２．２ｇを１−メトキシ−２−プロパノール１００mlに溶解し、孔径０．２μmを有するテフロンフィルターを通して濾過した。次に染料溶液
を、直径１２０mmを有する０．６mm厚の溝付きポリカーボネートディスク（溝深さ１６４nm、溝幅３８０nm、トラックピッチ０．７４mm）の表面に２５０回転／分で塗布した。回転速度を上げて、過剰量の溶液を振り落とした。溶媒を蒸発させると、染料が、均一で不
定形の固体層の形態で後に残った。乾燥を、空気循環炉中、７０℃（２０分間）で実施した。固体層は、波長５３４nmで光学密度０．５７を有した。真空被覆装置（Twister, Balzers Unaxis）で、次に１２０nm厚銀層を噴霧により記録層に塗布した。次にＵＶ硬化性
感光性ポリマー（LMD2277（登録商標）, Vantico/Huntsman）の接着層をスピンコーティ
ングにより塗布し、第２のポリカーボネートディスクをそれに接着結合した。記録支持体は６５８nmで４６％の反射率を有した。市販の試験装置（DDU-1000, Pulstec Japan）に
おいて、波長６５８nmのレーザーダイオードを使用して、速度３．５m・s-1（１×）及び１４m・s-1（４×）でマークを活性層に書き込んだ。次に、市販の試験装置（DVD Pro, Audio Dev）により、次の動的パラメーターを決定した：データ−クロックジッター、Ｒ１４Ｈ、Ｉ１４／Ｉ１４Ｈ、非対称。書き込み戦略のルーチン最適化の後、特に低い値のＤＣジッターを得た。
【０１９０】
【表５】
2006526516.tif 000046
【０１９１】
実施例４４：  実施例６〜１０と同様にして、約５０〜１００nm厚の記録層をスピンコーティングによりガラス平面ディスク基材に塗布し、乾燥した。次に約１００〜１５０nm厚の銀反射層をスパッタリングによりそれに塗布した。ディスクを、研磨クロム鋼表面及び表面温度３０℃を有する調節加熱テーブルの上に、反射層を下にして置いた。ファイバー分光光度計を使用して、銀層のみを含有する基準ディスクに対する本ディスクの反射スペクトルを、ガラス基材を通して上方から測定した。次に加熱テーブルの温度を５℃／分の率で３００℃まで連続的に上げて、反射スペクトルを１分間隔で測定した。当該の記録層に特徴的である閾温度Ｔ0を超えると、λ≒６００nmでの最小反射領域における反射の連
続的な増加、即ち、対応する吸収バンドにおける吸収の減少が観察された。特徴的な温度Ｔ1/2において、吸収バンドは、約５０％減少され、Ｔ1の場合は１００％減少され、Ｔ0
〜Ｔ1の間で測定された吸収スペクトルは、一般的に、Ｔ0及びＴ1における吸収スペクト
ルの一次結合と良好に一致する。経験から、ディスクの記録及び再生特性の最適温度範囲は、Ｔ0＞２００℃、Ｔ1/2≒２５０℃、Ｔ1＜３００℃であることが示されている。下記
のデータが測定された。
【０１９２】
【表６】
2006526516.tif 000047
【０１９３】
実施例４５〜９１：  実施例６〜１０と同様にして、下記の化合物を使用することにより、記録層のｎ−及びｋ−値（Steag ETA-Optikを使用）、並びに光安定性（９０時間後の
吸収の相対的減少−Ｄ90及び較正キセノンランプ／Hanauによる２４時間照射後−Ｄ24）
を決定した。
【０１９４】
【表７】
2006526516.tif 000048
2006526516.tif 000049
2006526516.tif 000050
2006526516.tif 000051
2006526516.tif 000052
2006526516.tif 000053
2006526516.tif 000054
2006526516.tif 000055
2006526516.tif 000056
2006526516.tif 000057
2006526516.tif 000058
【０１９５】
実施例９２〜９５：  手順は実施例７５と同様であるが、ナトリウムカチオンの代わりに次のカチオンを使用した：Ｋ+、Ｌｉ+、Ｃｓ+及び下記：
【０１９６】
【化４２】
2006526516.tif 000059
【０１９７】
実施例９６：  手順は実施例１８と同様であるが、下記式：
【０１９８】
【化４３】
2006526516.tif 000060
【０１９９】
の化合物を使用した。
【０２００】
実施例９７：  手順は実施例９６と同様であるが、下記の５０：５０混合物：
【０２０１】
【化４４】
2006526516.tif 000061
【０２０２】
を使用した。
【０２０３】
実施例９８：  手順は実施例９７と同様であるが、成分は３０：７０の比率で使用した。
【０２０４】
実施例９９：  手順は実施例９７と同様であるが、成分は７０：３０の比率で使用した。
【０２０５】
実施例１００：  手順は実施例９６と同様であるか、追加的に３０％の下記：
【０２０６】
【化４５】
2006526516.tif 000062
【０２０７】
を含む混合物を使用した。
【図面の簡単な説明】
【０２０８】
【図１】波長と屈折率の関係を示すグラフである。
【図２】波長と吸光係数の関係を示すグラフである。
【図１】
2006526516.tif 000068
【図２】
2006526516.tif 000069
【手続補正書】
【提出日】平成17年10月5日(2005.10.5)
【手続補正１】
【補正対象書類名】特許請求の範囲
【補正対象項目名】請求項１
【補正方法】変更
【補正の内容】
【請求項１】
基材、反射層、及び記録層を含む光学記録媒体であって、記録層が、式［Ｌ1Ｍr-4Ｌ2］o［Ａm-］p［Ｚn+］q（Ｉ）、［Ｌ1Ｍr-3Ｌ3］o［Ａm-］p［Ｚn+］q（ＩＩ）又は［Ｌ3Ｍr-2Ｌ4］o［Ａm-］p［Ｚn+］q（ＩＩＩ）の化合物を含み、式（Ｉ）、（ＩＩ）又は（ＩＩＩ）の化合物が、また、メソメリー的又は互変異性形態であってもよい光記録媒体
〔式中、
Ｌ1及びＬ2は、互いに独立して、下記：
【化１】
2006526516.tif 000070
であり、そして
Ｌ3及びＬ4は、互いに独立して、下記：
【化２】
2006526516.tif 000071
であり、
Ｍは、（Ｉ）、（ＩＩ）又は（ＩＩＩ）においてそれぞれＭr-4、Ｍr-3又はＭr-2の位置を示し；
【化３】
2006526516.tif 000072
Ｑ1は、ＣＲ1又はＮであり、Ｑ2は、Ｏ、Ｓ、ＮＲ10又はＱ5＝Ｑ8であり、Ｑ3は、ＣＲ3又はＮであり、Ｑ4は、Ｏ、Ｓ、ＮＲ10又はＱ7＝Ｑ8であり、Ｑ5は、ＣＲ5又はＮであり、Ｑ6は、ＣＲ6又はＮであり、Ｑ7は、ＣＲ7又はＮであり、Ｑ8は、ＣＲ8又はＮであり、Ｑ9は、Ｏ、Ｓ、ＮＲ10又はＱ6＝Ｑ8であり、好ましくは、Ｑ1はＣＲ1であり、そしてＱ3はＣＲ3であるか、又はＱ1及びＱ3は両方ともＮであり、及び／又はＱ5＝Ｑ8、Ｑ6＝Ｑ8若しくはＱ7＝Ｑ8におけるＱ8は、下記：
【化４】
2006526516.tif 000073
の窒素原子に対してβ位置にあり、互変異性体の場合、Ｑ1は、ＮＲ1であってもよく、及び／又はＱ3は、ＮＲ3であってもよく；
Ｒ1、Ｒ3、Ｒ4、Ｒ5、Ｒ6、Ｒ7及びＲ8は、互いに独立して、Ｈ、ハロゲン、ＯＲ9、ＳＲ９、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）であるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル又はＣ3〜Ｃ12ヘテロシクロアルキル（それぞれ非置換であるか、又はハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13及び／若しくはＳＯ3Ｒ9により一置換又は多置換されている）であるか；或いはＣ7〜Ｃ12アラルキル、Ｃ6〜Ｃ10アリール又はＣ5〜Ｃ9ヘテロアリール（それぞれ非置換であるか、又はＲ10、ハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）、ＳｉＲ10Ｒ11Ｒ14及び／若しくはＳｉＯＲ10ＯＲ11ＯＲ14により一置換又は多置換されている）であり；
Ｒ2は、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13又はＮＲ10ＣＮであり；
各Ｒ9は、それぞれ他のＲ9から独立して、Ｒ15、ＣＯＲ15、ＣＯＯＲ15、ＣＯＮＲ12Ｒ１3、ＣＮ又は陰電荷であり、好ましくはＨ又は陰電荷であり；
Ｒ10、Ｒ11及びＲ14は、互いに独立して、水素、Ｃ1〜Ｃ12アルキル、Ｃ2〜Ｃ12アルケニル、Ｃ2〜Ｃ12アルキニル、［Ｃ2〜Ｃ8アルキレン−Ｏ−］k−Ｒ16、［Ｃ2〜Ｃ8アルキレン−ＮＲ17−］k−Ｒ16又はＣ7〜Ｃ12アラルキルであり、ＮＲ10Ｒ15、ＮＲ10ＣＯＲ11、ＮＲ10ＣＯＯＲ9、ＮＲ10ＣＯＮＲ12Ｒ13又はＮＲ10ＣＮにおけるＲ10は、追加的に非局在性陰電荷であることが可能であり；
Ｒ12、Ｒ13及びＲ15は、互いに独立してＨであるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル又はＣ3〜Ｃ12ヘテロシクロアルキル（それぞれ非置換であるか、又はハロゲン、ＯＲ10、ＳＲ10、ＮＲ10ＣＯＲ11、ＮＲ10ＣＯＯＲ11、ＮＲ10ＣＯＮＲ11Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ10、ＳＯ3-、ＣＯＮＲ11Ｒ14、ＳＯ2ＮＲ11Ｒ14、ＳＯ2Ｒ10、ＮＲ11Ｒ14及び／若しくはＳＯ3Ｒ10により一置換又は多置換されている）であるか；或いはＣ7〜Ｃ12アラルキル、Ｃ6〜Ｃ12アリール又はＣ5〜Ｃ9ヘテロアリール（それぞれ非置換であるか、又はＲ10、ハロゲン、ＯＲ10、ＳＲ10、ＮＲ10ＣＯＲ11、ＮＲ10ＣＯＯＲ11、ＮＲ10ＣＯＮＲ11Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ14、ＳＯ3-、ＣＯＮＲ11Ｒ141、ＳＯ2Ｒ10、ＳＯ2ＮＲ11Ｒ14、ＳＯ3Ｒ10、ＰＯ3-、ＰＯ（ＯＲ10）（ＯＲ11）、ＮＲ11Ｒ14、ＳｉＲ10Ｒ11Ｒ14及び／若しくはＳｉＯＲ10ＯＲ11ＯＲ14により一置換又は多置換されている）であるか；或いは
ＮＲ12Ｒ13、ＮＲ11Ｒ14又はＮＲ10Ｒ15は、更にＮ又はＯ原子を含有してよく、そしてＣ1〜Ｃ8アルキルで一置換又は多置換されていることができる、５員又は６員複素環であり；
Ｒ16及びＲ17は、互いに独立して、一置換又は多置換されているＣ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル、Ｃ3〜Ｃ12ヘテロシクロアルキル、Ｃ7〜Ｃ12アラルキル、Ｃ6〜Ｃ10アリール又はＣ5〜Ｃ9ヘテロアリールであり；
Ｍrは、ｒ陽電荷を有する遷移金属カチオンであり；
Ａm-は、無機、有機若しくは有機金属アニオン、又はこれらの混合物であり；
Ｚn+は、プロトンであるか、金属、アンモニウム若しくはホスホニウムカチオンであるか、陽電荷有機若しくは有機金属発色団であるか、又はこれらの混合物であり；
同一又は異なるリガンドＬ1、Ｌ2、Ｌ3及び／又はＬ4のラジカル（それぞれＲ1、Ｒ2、Ｒ3、Ｒ4、Ｒ5、Ｒ6、Ｒ7、Ｒ8、Ｒ9、Ｒ10、Ｒ11、Ｒ12、Ｒ14、Ｒ15及びＲ16からなる群より選択される）は、直接結合又は−Ｏ−、―Ｓ−若しくは−Ｎ（Ｒ17）−架橋を介して、一回以上、互いに一対で結合することが可能であり、並びに／或いは０〜ｐ個のアニオンＡm-及び／又は０〜ｑ個のカチオンＺn+は、それぞれ、直接結合又は−Ｏ−、―Ｓ−若しくは−Ｎ（Ｒ17）−架橋を介して、同一又は異なるリガンドＬ1、Ｌ2、Ｌ3及び／又はＬ4のＲ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16又はＲ17の任意のラジカルに、又はＭrに結合することが可能であり；
ｋは、１〜６の整数であり；
ｍ、ｎ及びｒは、互いに独立して、１〜４の整数であり、好ましくは、ｍ及びｎは１又は２であり、ｒは２又は３であり、
ｏは、１〜４の数であり、
ｐ及びｑは、それぞれ０〜４の数字であり、ｏ、ｐ及びｑの相互の比率は、関連する下部構造の電荷に従い、式（Ｉ）、（ＩＩ）又は（ＩＩＩ）において、過剰陽又は陰電荷を結果として生じないようなものであり；
更にここで、Ｒ1、Ｒ3、Ｒ4、Ｒ5、Ｒ7及びＲ8が全てＨである場合、Ｒ2はＯＨであり、Ｒ6はＮＯ2であり、ＭはＣｏであり、ｒは３であり、［Ｚn+］qは下記式を有さず、
【化５】
2006526516.tif 000074
式中、Ｒ18及びＲ28は、互いに独立して、水素であるか；Ｃ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル又はＣ3〜Ｃ12ヘテロシクロアルキル（それぞれ非置換であるか、又はハロゲン、ＮＯ2、ＣＮ、ＮＲ35Ｒ36、ＮＲ35Ｒ36Ｒ37+、ＮＲ35ＣＯＲ36、ＮＲ35ＣＯＮＲ35Ｒ36、ＯＲ35、ＳＲ35、ＣＯＯ-、ＣＯＯＨ、ＣＯＯＲ35、ＣＨＯ、ＣＲ37ＯＲ35ＯＲ36、ＣＯＲ35、ＳＯ2Ｒ35、ＳＯ3-、ＳＯ3Ｈ、ＳＯ3Ｒ35若しくはＯＳｉＲ37Ｒ38Ｒ39により一置換又は多置換されている）であるか；或いはＣ7〜Ｃ18アラルキル、Ｃ6〜Ｃ14アリール又はＣ4〜Ｃ12ヘテロアリール（それぞれ非置換であるか、又はハロゲン、ＮＯ2、ＣＮ、ＮＲ35Ｒ36、ＮＲ35Ｒ36Ｒ37+、ＮＲ35ＣＯＲ36、ＮＲ37ＣＯＮＲ35Ｒ36、Ｒ35、ＯＲ35、ＳＲ35、ＣＨＯ、ＣＲ37ＯＲ35ＯＲ36、ＣＯＲ35、ＳＯ2Ｒ35、ＳＯ3-、ＳＯ3Ｒ35、ＳＯ2ＮＲ35Ｒ36、ＣＯＯ-、ＣＯＯＲ35、ＣＯＮＲ35Ｒ36、ＰＯ3-、ＰＯ（ＯＲ35）（ＯＲ36）、ＳｉＲ37Ｒ38Ｒ39、ＯＳｉＲ37Ｒ38Ｒ39若しくはＳｉＯＲ37ＯＲ38ＯＲ39により一置換又は多置換されている）であるが；Ｒ18及びＲ28は、同時に水素ではなく；
Ｒ19、Ｒ20、Ｒ26及びＲ27は、互いに独立して、Ｃ1〜Ｃ12アルキル（非置換であるか、又はハロゲン、ＯＲ37、ＳＲ37、ＮＯ2、ＣＮ、ＮＲ40Ｒ41、ＣＯＯ-、ＣＯＯＨ、ＣＯＯＲ37、ＳＯ3-、ＳＯ3Ｈ若しくはＳＯ3Ｒ37により一置換又は多置換されている）であり、
Ｒ19及びＲ20、及び／又はＲ26及びＲ27、及び／又はＲ31及びＲ32、及び／又はＲ33及びＲ34は、直接結合又は−Ｏ−、−Ｓ−若しくは−ＮＲ42−架橋を介して互いに一対で結合し、一緒になって５員〜１２員環を形成することが可能であり；
Ｒ21及びＲ25は、互いに独立して、Ｃ1〜Ｃ3アルキレン又はＣ1〜Ｃ3アルケニレン（それぞれ非置換であるか、又はハロゲン、Ｒ42、ＯＲ42、ＳＲ42、ＮＯ2、ＣＮ、ＮＲ43Ｒ44、ＣＯＯ-、ＣＯＯＨ、ＣＯＯＲ42、ＳＯ3-、ＳＯ3Ｈ若しくはＳＯ3Ｒ42により一置換又は多置換されている）であり；
Ｒ22、Ｒ24、Ｒ29及びＲ30は、互いに独立して、水素、ハロゲン、ＯＲ45、ＳＲ45、ＮＯ2、ＮＲ45Ｒ46であるか；或いはＣ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロシクロアルキル又はＣ7〜Ｃ18アラルキル（それぞれ非置換であるか、又はハロゲン、ＯＲ45、ＳＲ45、ＮＯ2、ＣＮ若しくはＮＲ45Ｒ46により一置換又は多置換されている）であり；
Ｒ23は、水素であるか；（ＣＨ2）kＣＯＯ-、（ＣＨ2）kＣＯＯＲ47、Ｃ1〜Ｃ24アルキル、Ｃ2〜Ｃ24アルケニル、Ｃ2〜Ｃ24アルキニル、Ｃ3〜Ｃ24シクロアルキル又はＣ3〜Ｃ24シクロアルケニル（それぞれ非置換であるか、又はハロゲン、ＮＲ47Ｒ48若しくはＯＲ48により一置換又は多置換されている）であるか；或いはＣ7〜Ｃ18アラルキル、Ｃ6〜Ｃ14アリール又はＣ5〜Ｃ13ヘテロアリール（それぞれ非置換であるか、又はハロゲン、ＮＯ2、ＣＮ、ＮＲ47Ｒ48、ＳＯ3-、ＳＯ3Ｒ47、ＳＯ2ＮＲ47Ｒ48、ＣＯＯ-、（ＣＨ2）kＯＲ47、（ＣＨ2）kＯＣＯＲ47、ＣＯＯＲ47、ＣＯＮＲ47Ｒ48、ＯＲ47、ＳＲ47、ＰＯ3-、ＰＯ（ＯＲ47）（ＯＲ48）若しくはＳｉＲ37Ｒ38Ｒ39により一置換又は多置換されている）であり；
Ｒ31、Ｒ32、Ｒ33及びＲ34は、互いに独立して、Ｃ1〜Ｃ12アルキル（非置換であるか、又はハロゲン、ＯＲ35、ＳＲ35、ＮＯ2、ＣＮ、ＮＲ40Ｒ41、ＣＯＯＲ37、ＳＯ3-、ＳＯ3Ｈ若しくはＳＯ3Ｒ35により一置換又は多置換されている）であり；
Ｒ35、Ｒ36、Ｒ40、Ｒ41、Ｒ42、Ｒ43、Ｒ44、Ｒ45、Ｒ46、Ｒ47及びＲ48は、互いに独立して、水素であるか；Ｃ１〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル又はＣ3〜Ｃ12ヘテロシクロアルキル（それぞれ非置換であるか、又はハロゲン、ＮＯ2、ＣＮ、ＮＲ37Ｒ38、ＮＲ37Ｒ38Ｒ39+、ＮＲ37ＣＯＲ38、ＮＲ37ＣＯＮＲ38Ｒ39、ＯＲ37、ＳＲ37、ＣＯＯ-、ＣＯＯＨ、ＣＯＯＲ37、ＣＨＯ、ＣＲ37ＯＲ38ＯＲ39、ＣＯＲ37、ＳＯ2Ｒ37、ＳＯ3-、ＳＯ3Ｈ、ＳＯ3Ｒ37若しくはＯＳｉＲ37Ｒ38Ｒ39により一置換又は多置換されている）であるか；或いはＣ7〜Ｃ18アラルキル、Ｃ6〜Ｃ14アリール又はＣ5〜Ｃ13ヘテロアリール（それぞれ非置換であるか、又はハロゲン、ＮＯ2、ＣＮ、ＮＲ37Ｒ38、ＮＲ37Ｒ38Ｒ39+、ＮＲ37ＣＯＲ38、ＮＲ37ＣＯＮＲ38Ｒ39、Ｒ37、ＯＲ37、ＳＲ37、ＣＨＯ、ＣＲ37ＯＲ38ＯＲ39、ＣＯＲ37、ＳＯ2Ｒ37、ＳＯ3-、ＳＯ2ＮＲ37Ｒ38、ＣＯＯ-、ＣＯＯＲ39、ＣＯＮＲ37Ｒ38、ＰＯ3-、ＰＯ（ＯＲ37）（ＯＲ38）、ＳｉＲ37Ｒ38Ｒ39、ＯＳｉＲ37Ｒ38Ｒ39若しくはＳｉＯＲ37ＯＲ38ＯＲ39により一置換又は多置換されている）であるか；或いは
ＮＲ35Ｒ36、ＮＲ40Ｒ41、ＮＲ43Ｒ44、ＮＲ45Ｒ46又はＮＲ47Ｒ48は、更にＮ又はＯ原子を含有してよく、そしてＣ1〜Ｃ8アルキルで一置換又は多置換されていることができる、５員又は６員複素環であり；
Ｒ37、Ｒ38及びＲ39は、互いに独立して、水素、Ｃ1〜Ｃ20アルキル、Ｃ2〜Ｃ20アルケニル、Ｃ2〜Ｃ20アルキニル又はＣ7〜Ｃ18アラルキルであり、Ｒ37及びＲ38は、一緒になって５員又は６員環を形成するように、直接結合又は−Ｏ−、−Ｓ−若しくは−ＮＣ1〜Ｃ8アルキル−架橋を介して互いに結合することが可能であり；
Ｒ18、Ｒ19、Ｒ21、Ｒ22、Ｒ23、Ｒ24、Ｒ25、Ｒ26、Ｒ28、Ｒ29、Ｒ30、Ｒ35、Ｒ36、Ｒ37、Ｒ38、Ｒ39、Ｒ40、Ｒ41、Ｒ42、Ｒ43、Ｒ44、Ｒ45、Ｒ46、Ｒ47及びＲ48からなる群より選択される１〜４個のラジカルが、直接結合又は−Ｏ−、−Ｓ−若しくは−Ｎ（Ｇ）−架橋を介して互いに一対で結合しているか、又は単独でＡm-及び／若しくはＺn+に結合することが可能であり、ここでＧは、一置換又は多置換されているＣ1〜Ｃ24アルキル、Ｃ2〜Ｃ24アルケニル、Ｃ2〜Ｃ24アルキニル、Ｃ3〜Ｃ24シクロアルキル、Ｃ3〜Ｃ24シクロアルケニル、Ｃ3〜Ｃ12ヘテロシクロアルキル、Ｃ7〜Ｃ18アラルキル、Ｃ6〜Ｃ14アリール又はＣ5〜Ｃ13ヘテロアリールである〕。
【手続補正２】
【補正対象書類名】明細書
【補正対象項目名】００３４
【補正方法】変更
【補正の内容】
【００３４】
の窒素原子に対してβ位置にあり、互変異性体の場合、Ｑ1は、ＮＲ1であってもよく、及び／又はＱ3は、ＮＲ3であってもよく；
Ｒ1、Ｒ3、Ｒ4、Ｒ5、Ｒ6、Ｒ7及びＲ8は、互いに独立して、Ｈ、ハロゲン、ＯＲ9、ＳＲ９、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）であるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル又はＣ3〜Ｃ12ヘテロシクロアルキル（それぞれ非置換であるか、又はハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13及び／若しくはＳＯ3Ｒ9により一置換又は多置換されている）であるか；或いはＣ7〜Ｃ12アラルキル、Ｃ6〜Ｃ10アリール又はＣ5〜Ｃ9ヘテロアリール（それぞれ非置換であるか、又はＲ10、ハロゲン、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13、ＮＲ10ＣＮ、ＯＳｉＲ10Ｒ11Ｒ14、ＣＯＲ10、ＣＲ10ＯＲ11ＯＲ14、ＮＲ9Ｒ12Ｒ13+、ＮＯ2、ＣＮ、ＣＯ2-、ＣＯＯＲ9、ＳＯ3-、ＣＯＮＲ12Ｒ13、ＳＯ2Ｒ10、ＳＯ2ＮＲ12Ｒ13、ＳＯ3Ｒ9、ＰＯ3-、ＰＯ（ＯＲ10）（ＯＲ11）、ＳｉＲ10Ｒ11Ｒ14及び／若しくはＳｉＯＲ10ＯＲ11ＯＲ14により一置換又は多置換されている）であり；
Ｒ2は、ＯＲ9、ＳＲ9、ＮＲ10Ｒ15、ＮＲ10ＣＯＲ11、ＮＲ10ＣＯＯＲ9、ＮＲ10ＣＯＮＲ12Ｒ13又はＮＲ10ＣＮであり；
各Ｒ9は、それぞれ他のＲ9から独立して、Ｒ15、ＣＯＲ15、ＣＯＯＲ15、ＣＯＮＲ12Ｒ１3、ＣＮ又は陰電荷であり、好ましくはＨ又は陰電荷であり；
Ｒ10、Ｒ11及びＲ14は、互いに独立して、水素、Ｃ1〜Ｃ12アルキル、Ｃ2〜Ｃ12アルケニル、Ｃ2〜Ｃ12アルキニル、［Ｃ2〜Ｃ8アルキレン−Ｏ−］k−Ｒ16、［Ｃ2〜Ｃ8アルキレン−ＮＲ17−］k−Ｒ16又はＣ7〜Ｃ12アラルキルであり、ＮＲ10Ｒ15、ＮＲ10ＣＯＲ11、ＮＲ10ＣＯＯＲ9、ＮＲ10ＣＯＮＲ12Ｒ13又はＮＲ10ＣＮにおけるＲ10は、追加的に非局在性陰電荷であることが可能であり；
Ｒ12、Ｒ13及びＲ15は、互いに独立してＨであるか；Ｃ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル又はＣ3〜Ｃ12ヘテロシクロアルキル（それぞれ非置換であるか、又はハロゲン、ＯＲ10、ＳＲ10、ＮＲ10Ｒ14、ＮＲ10ＣＯＲ11、ＮＲ10ＣＯＯＲ11、ＮＲ10ＣＯＮＲ11Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ10、ＳＯ3-、ＣＯＮＲ11Ｒ14、ＳＯ2ＮＲ11Ｒ14、ＳＯ2Ｒ10及び／若しくはＳＯ3Ｒ10により一置換又は多置換されている）であるか；或いはＣ7〜Ｃ12アラルキル、Ｃ6〜Ｃ12アリール又はＣ5〜Ｃ9ヘテロアリール（それぞれ非置換であるか、又はＲ10、ハロゲン、ＯＲ10、ＳＲ10、ＮＲ10ＣＯＲ11、ＮＲ10ＣＯＯＲ11、ＮＲ10ＣＯＮＲ11Ｒ14、ＯＳｉＲ10Ｒ11Ｒ14、ＣＯＲ10、ＣＲ10ＯＲ11ＯＲ14、ＮＲ10Ｒ11Ｒ14+、ＮＯ2、ＣＮ、ＣＯ2-、ＣＯＯＲ14、ＳＯ3-、ＣＯＮＲ11Ｒ14、ＳＯ2Ｒ10、ＳＯ2ＮＲ11Ｒ14、ＳＯ3Ｒ10、ＰＯ3-、ＰＯ（ＯＲ10）（ＯＲ11）、ＮＲ11Ｒ14、ＳｉＲ10Ｒ11Ｒ14及び／若しくはＳｉＯＲ10ＯＲ11ＯＲ14により一置換又は多置換されている）であるか；或いは
ＮＲ12Ｒ13、ＮＲ11Ｒ14又はＮＲ10Ｒ15は、更にＮ又はＯ原子を含有してよく、そしてＣ1〜Ｃ8アルキルで一置換又は多置換されていることができる、５員又は６員複素環であり；
Ｒ16及びＲ17は、互いに独立して、一置換又は多置換されているＣ1〜Ｃ12アルキル、Ｃ2〜Ｃ12アルケニル、Ｃ2〜Ｃ12アルキニル、Ｃ3〜Ｃ12シクロアルキル、Ｃ3〜Ｃ12シクロアルケニル、Ｃ3〜Ｃ12ヘテロシクロアルキル、Ｃ7〜Ｃ12アラルキル、Ｃ6〜Ｃ10アリール又はＣ5〜Ｃ9ヘテロアリールであり；
Ｍrは、ｒ陽電荷を有する遷移金属カチオンであり；
Ａm-は、無機、有機若しくは有機金属アニオン、又はこれらの混合物であり；
Ｚn+は、プロトンであるか、金属、アンモニウム若しくはホスホニウムカチオンであるか、陽電荷有機若しくは有機金属発色団であるか、又はこれらの混合物であり；
同一又は異なるリガンドＬ1、Ｌ2、Ｌ3及び／又はＬ4のラジカル（それぞれＲ1、Ｒ2、Ｒ3、Ｒ4、Ｒ5、Ｒ6、Ｒ7、Ｒ8、Ｒ9、Ｒ10、Ｒ11、Ｒ12、Ｒ14、Ｒ15及びＲ16からなる群より選択される）は、直接結合又は−Ｏ−、―Ｓ−若しくは−Ｎ（Ｒ17）−架橋を介して、一回以上、互いに一対で結合することが可能であり、並びに／或いは０〜ｐ個のアニオンＡm-及び／又は０〜ｑ個のカチオンＺn+は、それぞれ、直接結合又は−Ｏ−、―Ｓ−若しくは−Ｎ（Ｒ17）−架橋を介して、同一又は異なるリガンドＬ1、Ｌ2、Ｌ3及び／又はＬ4のＲ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16又はＲ17の任意のラジカルに、又はＭrに結合することが可能であり；
ｋは、１〜６の整数であり；
ｍ、ｎ及びｒは、互いに独立して、１〜４の整数であり、好ましくは、ｍ及びｎは１又は２であり、ｒは２又は３であり、
ｏは、１〜４の数であり、
ｐ及びｑは、それぞれ０〜４の数字であり、ｏ、ｐ及びｑの相互の比率は、関連する下部構造の電荷に従い、式（Ｉ）、（ＩＩ）又は（ＩＩＩ）において、過剰陽又は陰電荷を結果として生じないようなものであり；
更にここで、Ｒ1、Ｒ3、Ｒ4、Ｒ5、Ｒ7及びＲ8が全てＨである場合、Ｒ2はＯＨであり、Ｒ6はＮＯ2であり、ＭはＣｏであり、ｒは３であり、［Ｚn+］qは下記式を有さず、
【国際調査報告】
2006526516.tif 000075
2006526516.tif 000076
2006526516.tif 000077
2006526516.tif 000078
2006526516.tif 000079
2006526516.tif 000080